(57)【要約】  イタコン酸の塩に基づくモノマー単位を含むポリマーの皮膜形成物質としての使用が開示される。このポリマーは、それらが添加される組成物に良好な皮膜形成特性を付与し、それらの組成物を、化粧料およびパーソナルケア製品、特に皮膚、毛髪、爪、または口腔内に適用されるものにおける使用に好適なものとする。このポリマーは、それらが組み込まれる製品に様々な利点を提供し、それらの製品の性能、耐用寿命、または人体への付着力を増加させ、使用中のそれらの感触または外観を向上させる。また、ポリマー、ならびに化粧用組成物およびパーソナルケア組成物を調製する方法も開示される。【特許請求の範囲】
【請求項１】
ａ）１０〜１００％の、イタコン酸塩の重合から形成されるモノマー部分と、
ｂ）０〜９０％の、イタコン酸、イタコン酸のエステル、イタコン酸のアミド、および／またはイタコン酸無水物の重合から形成されるモノマー部分と、
を含むポリマーの、化粧料またはパーソナルケア製品における皮膜形成剤としての使用。
【請求項２】
前記イタコン酸塩が、第１〜１２族金属塩または第四級アンモニウム塩である、請求項１に記載のポリマーの使用。
【請求項３】
イタコン酸塩の重合から形成される前記モノマー部分が、それぞれ独立して、以下に示される式（Ｉ）の構造を有し、
【化１】
2018506556.tif 000011
式中、
Ｙ１は、
（ｉｖ）Ｏ−Ｘ１基（式中、Ｘ１は正に荷電した一価または二価の原子または基である）、
（ｖ）Ｏ−Ｒ１基、および
（ｖｉ）−Ｎ（Ｒａ）（Ｒｂ）基
（式中、Ｒ１、Ｒａ、およびＲｂは、それぞれ独立して、水素および（１〜６Ｃ）アルキルから選択される）
から選択され、
Ｙ２は、
（ｉｖ）Ｏ−Ｘ２基（式中、Ｘ２は正に荷電した一価または二価の原子または基である）、
（ｖ）Ｏ−Ｒ２基、および
（ｖｉ）−Ｎ（Ｒｃ）（Ｒｄ）基
（式中、Ｒ２、Ｒｃ、およびＲｄは、それぞれ独立して、水素および（１〜６Ｃ）アルキルから選択される）
から選択され、
イタコン酸、イタコン酸のエステル、および／またはイタコン酸のアミドの重合から形成される前記モノマー部分が、それぞれ独立して、以下に示される式（ＩＩ）の構造を有し、
【化２】
2018506556.tif 000012
式中、
Ｙ３は、
（ｉｉｉ）Ｏ−Ｒ３基、および
（ｉｖ）−Ｎ（Ｒｅ）（Ｒｆ）基
（式中、Ｒ３、Ｒｅ、およびＲｆは、それぞれ独立して、水素および（１〜６Ｃ）アルキルから選択される）
から選択され、かつ
Ｙ４は、
（ｉｉｉ）Ｏ−Ｒ４基、および
（ｉｖ）−Ｎ（Ｒｇ）（Ｒｈ）基
（式中、Ｒ４、Ｒｇ、およびＲｈは、それぞれ独立して、水素および（１〜６Ｃ）アルキルから選択される）
から選択され、
但し、Ｙ１およびＹ２のうちの少なくとも１つは、Ｏ−Ｘ１基またはＯ−Ｘ２基である、請求項１または２に記載のポリマーの使用。
【請求項４】
Ｘ１およびＸ２が、それぞれ独立して、第１〜１２族原子および第四級アンモニウムイオンから選択される、請求項３に記載のポリマーの使用。
【請求項５】
前記第１〜１２族原子が、Ｎａ、Ｋ、Ｍｇ、Ｃａ、およびＺｎから選択される、請求項４に記載のポリマーの使用。
【請求項６】
前記第１〜１２族原子が、ＮａまたはＫから選択される、請求項４または５に記載のポリマーの使用。
【請求項７】
前記第１〜１２族原子がＮａである、請求項４、５、または６に記載のポリマーの使用。
【請求項８】
Ｒ１、Ｒ２、Ｒ３、およびＲ４が、それぞれ独立して、水素および（１〜４Ｃ）アルキルから選択される、請求項３から７のいずれか１項に記載のポリマーの使用。
【請求項９】
Ｒａ、Ｒｂ、Ｒｃ、Ｒｄ、Ｒｅ、Ｒｆ、Ｒｇ、およびＲｈは、それぞれ独立して、水素および（１〜４Ｃ）アルキルから選択される、請求項３から８のいずれか１項に記載のポリマーの使用。
【請求項１０】
Ｙ１がＯ−Ｘ１基であり、Ｙ２がＯ−Ｒ２基であり、式中、Ｒ２は水素である、請求項３から９のいずれか１項に記載のポリマーの使用。
【請求項１１】
Ｙ２がＯ−Ｘ２基であり、Ｙ１がＯ−Ｒ１基であり、式中、Ｒ１は水素である、請求項３から１０のいずれか１項に記載のポリマーの使用。
【請求項１２】
イタコン酸塩の重合から形成される前記モノマー部分が、それぞれ独立して、以下に示される式（Ｉ）の構造を有し、
【化３】
2018506556.tif 000013
式中、
Ｙ１は、
（ｉｉｉ）Ｏ−Ｘ１基、
（ｉｖ）Ｏ−Ｒ１基（式中、Ｒ１は水素である）
から選択され、
Ｙ２は、
（ｉｉｉ）Ｏ−Ｘ２基、
（ｉｖ）Ｏ−Ｒ２基（式中、Ｒ２は水素である）
から選択され、
イタコン酸および／またはイタコン酸のエステルの重合から形成される前記モノマー部分が、それぞれ独立して、以下に示される式（ＩＩ）の構造を有し、
【化４】
2018506556.tif 000014
式中、
Ｙ３は、Ｏ−Ｒ３基であり、かつ
Ｙ４は、Ｏ−Ｒ４基であり、
但し、Ｙ１およびＹ２のうちの少なくとも１つは、Ｏ−Ｘ１基またはＯ−Ｘ２基である、請求項３から１１のいずれか１項に記載のポリマーの使用。
【請求項１３】
Ｙ１がＯ−Ｘ１基であり、Ｙ２がＯ−Ｘ２基である、請求項３から１２のいずれか１項に記載のポリマーの使用。
【請求項１４】
前記ポリマーが、イタコン酸、イタコン酸ナトリウム、イタコン酸カリウム、イタコン酸アンモニウム、イタコン酸モノメチルエステル、イタコン酸ジメチルエステル、イタコン酸モノエチルエステル、およびイタコン酸ジエチルエステルのうちの１つまたは複数の重合から形成されるモノマー部分から本質的になる、請求項１から１３のいずれか１項に記載のポリマーの使用。
【請求項１５】
前記ポリマーが、２５〜１００％の、イタコン酸塩の重合から形成される前記モノマー部分を含む、請求項１から１４のいずれか１項に記載のポリマーの使用。
【請求項１６】
前記ポリマーが、５０〜１００％の、イタコン酸塩の重合から形成される前記モノマー部分を含む、請求項１から１５のいずれか１項に記載のポリマーの使用。
【請求項１７】
前記ポリマーが、９０〜１００％の、イタコン酸塩の重合から形成される前記モノマー部分を含む、請求項１から１６のいずれか１項に記載のポリマーの使用。
【請求項１８】
前記ポリマーが、
ａ）イタコン酸ナトリウムの重合から形成されるホモポリマー、または
ｂ）イタコン酸ナトリウムおよびイタコン酸の重合から形成されるコポリマー
である、請求項１から１７のいずれか１項に記載のポリマーの使用。
【請求項１９】
前記ポリマーが、５０〜１００％の中和度を有する、請求項１から１８のいずれか１項に記載のポリマーの使用。
【請求項２０】
前記ポリマーが、６０〜７０％の中和度を有する、請求項１から１９のいずれか１項に記載のポリマーの使用。
【請求項２１】
前記ポリマーが、５００〜５００００Ｄａの分子量を有する、請求項１から２０のいずれか１項に記載のポリマーの使用。
【請求項２２】
前記ポリマーが、５０００〜２００００Ｄａの分子量を有する、請求項１から２１のいずれか１項に記載のポリマーの使用。
【請求項２３】
前記ポリマーが、８０００〜１５０００Ｄａの分子量を有する、請求項１から２２のいずれか１項に記載のポリマーの使用。
【請求項２４】
化粧用組成物またはパーソナルケア組成物が、皮膚、毛髪、爪、または口腔内への適用のためのものである、請求項１から２３のいずれか１項に記載のポリマーの使用。
【請求項２５】
請求項１から２４のいずれか１項に記載のポリマーを含む、化粧用組成物またはパーソナルケア組成物。
【請求項２６】
４〜８のｐＨを有する、請求項２５に記載の化粧用組成物またはパーソナルケア組成物。
【請求項２７】
５〜７のｐＨを有する、請求項２５に記載の化粧用組成物またはパーソナルケア組成物。
【請求項２８】
１〜４０重量％の、請求項１から２７のいずれか１項に記載のポリマーを含む、請求項２５、２６、または２７に記載の化粧用組成物またはパーソナルケア組成物。
【請求項２９】
１〜２０重量％の、請求項１から２８のいずれか１項に記載のポリマーを含む、請求項２８に記載の化粧用組成物またはパーソナルケア組成物。
【請求項３０】
請求項２５から２９のいずれか１項に記載の化粧用組成物またはパーソナルケア組成物を調製するための方法であって、
ａ）水、および
ｉ．イタコン酸の１種もしくは複数の塩、
ｉｉ．イタコン酸が後に添加される塩基、または
ｉｉｉ．塩基が後に添加されるイタコン酸
のいずれかを含む、モノマー混合物を用意するステップと、
ｂ）ステップａ）の前記混合物を、重合開始剤と反応させるステップと、
ｃ）ステップｂ）から得られる重合生成物を単離するステップと、
ｄ）ステップｃ）の前記単離された重合生成物を、１種または複数の化粧品として許容される希釈剤、賦形剤、または担体と混合するステップと
を含む、方法。
【請求項３１】
ステップｂ）が、ステップａ）の前記混合物を、５０〜１００℃の温度で重合開始剤と反応させるステップを含む、請求項３０に記載の方法。
【請求項３２】
ステップｂ）が、ステップａ）の前記混合物を、２〜９６時間、重合開始剤と反応させるステップを含む、請求項３０または３１に記載の方法。
【請求項３３】
ステップｂ）において使用される開始剤の量が、ステップａ）において存在するモノマーの総量に対して１〜５０ｗ／ｗ％である、請求項３０、３１、または３２に記載の方法。
【発明の詳細な説明】
【技術分野】
【０００１】
本発明は、ポリマー、ならびに化粧用組成物およびパーソナルケア組成物における皮膜形成物質としてのその使用に関し、また、ポリマー、ならびにそれを含むパーソナルケア組成物および化粧用組成物を作製する方法に関する。より詳細には、本発明は、イタコン酸塩の重合から形成されるモノマー部分を含むポリマー、ならびに皮膚、毛髪、爪、または口腔内への適用に好適なパーソナルケア組成物および化粧用組成物におけるその使用に関する。
【背景技術】
【０００２】
天然資源または再生可能資源に由来した原材料から得られる製品に対する需要が高まっている。そのような由来の製品を最も望んでいる中には、多くのパーソナルケア配合物および化粧用配合物の消費者がいる。
【０００３】
消費者が必要とする所望の性能を実現するために、現代のパーソナルケア製品は、多くの場合本質的に複合配合物であり、これは、成分のすべてを天然由来または再生可能資源由来の代替物で置き換えることが、多くの場合不可能であることを意味している。それでもなお、これらの成分のうちの少なくとも一部を、より環境に優しい選択肢に置き換えることは可能である。例えば、配合物の粘度を高めるために慣例的に使用されてきた、石油化学由来のアクリル酸ポリマーは、多くの場合、キサンタンガムなどの多糖類で置き換えることができる（米国特許出願公開第２０１３３３６９０７号明細書）。
【０００４】
皮膜形成剤は、皮膚の上に効果的なバリアをもたらすことから、整髪料において保持力をもたらすことに至るまで、パーソナルケア製品における様々な重要な役割を果たしている。一般に、この役割を担うことができる天然の皮膜形成物質、特に完全に天然の供給原料由来のものは存在しない。
【０００５】
本発明は、上記に留意して考案された。
【発明の概要】
【０００６】
本発明の第１の態様によれば、
ａ）１０〜１００％の、イタコン酸塩の重合から形成されるモノマー部分、
ｂ）０〜９０％の、イタコン酸、イタコン酸のエステル、イタコン酸のアミド、および／またはイタコン酸無水物の重合から形成されるモノマー部分、
を含むポリマーの、皮膜形成剤としての使用が提供される。
【０００７】
本発明の第２の態様によれば、本明細書において定義されるようなポリマーを含む、化粧用組成物またはパーソナルケア組成物が提供される。
【０００８】
本発明の第３の態様によれば、本明細書において定義されるようなポリマーを調製するための方法であって、
ａ）水、および
ｉ．イタコン酸の１種もしくは複数の塩、
ｉｉ．イタコン酸が後に添加される塩基、または
ｉｉｉ．塩基が後に添加されるイタコン酸
のいずれかを含む、モノマー混合物を用意するステップと、
ｂ）ステップａ）の混合物を、重合開始剤と反応させるステップと、
ｃ）ステップｂ）から得られる重合生成物を単離するステップと
を含む、方法が提供される。
【０００９】
本発明の第４の態様によれば、本明細書において定義されるような方法によって入手可能である、入手された、または直接入手されたポリマーが提供される。
【００１０】
本発明の第５の態様によれば、化粧用組成物またはパーソナルケア組成物を調製するための方法であって、本明細書において定義されるようなポリマーを、１種または複数の化粧品として許容される希釈剤、賦形剤、または担体と混合するステップを含む、方法が提供される。
【００１１】
本発明の第６の態様によれば、本明細書において定義されるような方法によって入手可能である、入手された、または直接入手された化粧用組成物またはパーソナルケア組成物が提供される。
【００１２】
本発明のさらなる態様によれば、
ａ）１０〜１００％の、イタコン酸塩の重合から形成されるモノマー部分、
ｂ）０〜９０％の、イタコン酸、イタコン酸のエステル、イタコン酸のアミド、および／またはイタコン酸無水物の重合から形成されるモノマー部分、
を含むポリマーの、化粧用組成物またはパーソナルケア組成物における皮膜形成剤としての使用が提供される。
【００１３】
本発明のさらなる態様によれば、本明細書において定義されるような化粧用組成物またはパーソナルケア組成物を調製するための方法であって、
ａ）水、および
ｉ．イタコン酸の１種もしくは複数の塩、
ｉｉ．イタコン酸が後に添加される塩基、または
ｉｉｉ．塩基が後に添加されるイタコン酸
のいずれかを含む、モノマー混合物を用意するステップと、
ｂ）ステップａ）の混合物を、重合開始剤と反応させるステップと、
ｃ）ステップｂ）から得られる重合生成物を単離するステップと、
ｄ）ステップｃ）の単離された重合生成物を、１種または複数の化粧品として許容される希釈剤、賦形剤、または担体と混合するステップと
を含む、方法が提供される。
【発明を実施するための形態】
【００１４】
（定義）
本明細書において、別途特定されない限り、以下に考察される用語は、指示された意味を有するものとして理解される。
【００１５】
本明細書において言及される「イタコン酸塩」、「イタコン酸の塩」、および「イタコン酸Ｘ」（Ｘは好適な対イオンである）という用語は、すべて同義的に、イタコン酸（またはイタコン酸の重合によって形成されるモノマー部分）と塩基との間の反応によって形成される塩を指す。イタコン酸がジカルボン酸であることについて考慮すると、塩は、単塩（この場合、酸性官能基のうちの１つのみが中和されている）であってもよく、または二塩（この場合、酸性官能基の両方が中和されている）であってもよい。塩は、一価の塩基（例えば、ＮａＯＨ）との反応によって形成されてもよく、この場合、１モルの酸を完全に中和するために２モルの塩基が必要とされ、または、塩は、二価の塩基（例えば、Ｍｇ（ＯＨ）２）から形成されてもよく、この場合、１モルの酸を完全に中和するために１モルの塩基が必要とされる。塩が単塩として存在する場合、残りの酸性官能基は、エステル化またはアミド化反応によって誘導体化されてもよいことが同様に理解される。この点に関して、本明細書において考察される塩は、イタコン酸モノエステル塩およびイタコン酸モノアミド塩を含むように理解される。
【００１６】
「イタコン酸エステル」および「イタコン酸のエステル」という用語は、同義的に、イタコン酸またはイタコン酸の重合によって形成されるモノマー部分のエステル化によって形成されるエステルを指す。エステルは、モノエステルとして存在してもよく（この場合、他方の酸性官能基は、アミド化反応によって任意に誘導体化され得る）、またはジエステルとして存在してもよい（この場合、２個のエステル基は同じであっても異なっていてもよい）。別途特定されない限り、エステルは塩ではない。
【００１７】
「イタコン酸のアミド」および「イタコン酸アミド」という用語は、同義的に、イタコン酸またはイタコン酸の重合によって形成されるモノマー部分のアミド化によって形成されるアミドを指す。アミドは、モノアミドとして存在してもよく（この場合、他方の酸性官能基は、エステル化反応によって任意に誘導体化され得る）、またはジアミドとして存在してもよい（この場合、２個のアミド基は同じであっても異なっていてもよい）。第一級、第二級、および第三級アミドが含まれることが理解される。別途特定されない限り、アミドは塩ではない。
【００１８】
「天然」または「天然由来」という用語は、同義的には、非石油化学資源から生産された供給原料に究極的には由来する生成物を指す。例としては、好適な植物、真菌、および細菌、ならびに発酵技法による抽出物が挙げられる。原材料を抽出した後に、生成物または単離物を、化学的処理または他の処理を介してさらに改質して、イタコン酸を生成してもよい。
【００１９】
「ポリマー」という用語は、直鎖状ポリマーおよび分岐鎖状ポリマーを包括する。
【００２０】
「ホモポリマー」という用語は、複数の同一のモノマー部分で構成されるポリマーを指す。
【００２１】
「コポリマー」という用語は、２種以上の異なるモノマー部分で構成されるポリマーを指す。コポリマーは、交互コポリマー、ブロックコポリマー、ランダムコポリマー、またはグラフトコポリマーであってもよい。
【００２２】
「アルキル」という用語は、１〜２０個の炭素原子、好適には１〜１０個の炭素原子、より好適には１〜５個の炭素原子の、直鎖状または分岐鎖状アルキル基を包括する。例示的アルキル基としては、メチル基、エチル基、イソプロピル基、ｎ−プロピル基、ブチル基、ｔｅｒｔ−ブチル基、およびペンチル基が挙げられる。
【００２３】
（ポリマーの使用）
本明細書において上に記載したように、本発明は、
ａ）１０〜１００％の、イタコン酸塩の重合から形成されるモノマー部分、
ｂ）０〜９０％の、イタコン酸、イタコン酸のエステル、イタコン酸のアミド、および／またはイタコン酸無水物の重合から形成されるモノマー部分、
を含むか、これらから本質的（ｅｓｓｅｎｔｉａｌｌｙ）になるか、あるいはこれらからなるポリマーの、化粧用組成物またはパーソナルケア組成物における皮膜形成剤としての使用を提供する。
【００２４】
驚くべきことに、イタコン酸の塩の重合に由来するモノマー部分を含む、本明細書において定義されるポリマーは、優れた皮膜形成性を提示し、それにより、これらのポリマーは、皮膚、爪、および毛髪などのケラチンベースの基材、ならびに歯エナメル質を含む、様々な異なる基材に対する皮膜形成物質としての使用にとって、非常に適していることが発見された。
【００２５】
皮膜形成剤（皮膜形成物質としても知られる）は、固体表面へ適用した際に、皮膜を形成することができる物質の１種である。皮膜形成物質は、塗料、コーティング、およびラッカーから、化粧用組成物およびパーソナルケア組成物に至るまで、幅広い範囲の製品において、必須の構成成分である。皮膚、毛髪、または爪のようなケラチン物質に適用された際、これらの皮膜形成物質は、柔軟であり粘着性かつ連続性の被覆皮膜またはコーティングを残す傾向にある。皮膜形成剤によって残される皮膜により、パーソナルケア製品は確実に均一に分散され、これにより、いかなる美容的または官能的利点も均質であることが保証される。皮膜形成材料は、例えば皮膚の形質（例えば、しわ）をなだらかにしたり、毛髪の形状または質感を保持したりすることで、ケラチンの機械的特徴を変えることができる。これらの皮膜形成材料は、そのような製品の肌触りまたは質感を改変することができ、経表皮水分喪失の予防に役立ち得る。これは、これらの皮膜形成材料が、活性成分の持続性（すなわち、それが保持される時間の長さ）を増加させたり、あるいは汗、皮脂、および／または水に対する製品の耐性を増加させたりするために使用できることを意味する。口腔においては、皮膜形成材料は、歯または粘膜組織の表面上にコーティングを形成することができる。そのような皮膜は、口腔内の成分（例えば、殺生物剤、風味剤）の持続性を増加させたり、または歯の表面を保護したりすることができる。ポリマーは、パーソナルケア製品における皮膜形成材料の重要な１種である。
【００２６】
イタコン酸（別様にメチレンコハク酸としても知られる）は、Ｃ５Ｈ６Ｏ４の実験式を有する不飽和ジカルボン酸である。イタコン酸は、トウモロコシデンプンおよびグルコースを含む炭水化物を、アスペルギウス・テレウス（Ａｓｐｅｒｇｉｌｌｕｓ  ｔｅｒｒｅｕｓ）を用いて発酵させることで、工業的に生産される。イタコン酸はまた、クエン酸の蒸留を通じて得ることもできる。イタコン酸の構造は、以下に示される式（Ａ）または式（Ｂ）によって表すことができる。
【化１】
2018506556.tif 000002
【００２７】
本明細書において定義されるポリマーは、イタコン酸、ならびに／またはそのエステルおよび／もしくはアミドを重合し、その後１種または複数の塩基で部分的または完全に中和することで調製されてもよい。好適には、本明細書において定義されるポリマーは、予め形成されたイタコン酸塩を重合させることで調製されるのが好適である。例えば、イタコン酸を、水酸化ナトリウムまたは水酸化カリウムなどの一価の無機塩基で中和することで、それぞれイタコン酸ナトリウムまたはイタコン酸カリウムを得ることができる。あるいは、アミンまたは水酸化アンモニウムを含む有機塩基を使用して、上述のモノマーのカルボン酸官能基を中和してもよい。中和は高度な発熱反応である可能性があるため、通常、１℃〜２０℃の温度において中和は実行されることになる。
【００２８】
イタコン酸はジカルボン酸の官能基を含むため、カルボン酸官能基を完全に中和するには、２モル当量の一価の無機塩基が必要とされる。部分的中和とは、カルボン酸官能基の、０％超から１００％未満の任意の中和であるとみなされる。イタコン酸ナトリウム（中和１００％）の構造は、以下に示される式（Ｃ）によって表され、一方で、イタコン酸カリウム（中和５０％）の構造は、以下に示される式（Ｄ）によって表される。
【化２】
2018506556.tif 000003
【００２９】
ポリマーが、５０％中和された（上に示される式（Ｄ）の重合された均等物の場合のように）個別のモノマー部分を含む場合、重合性のＣ＝Ｃ二重結合の周りでの非対称性について考慮すると、酸性官能基のどちらが中和されてもよかったことが理解されるであろう。
【００３０】
また、イタコン酸の二価の金属塩が調製されてもよい。例えば、イタコン酸のマグネシウム塩、カルシウム塩、または亜鉛塩がある。１モルのイタコン酸を完全に中和するには、１モルの水酸化マグネシウム、水酸化カルシウム、または水酸化亜鉛が必要とされる。同様に、そのような塩から形成されるポリマーは、ｉ）単一のモノマー部分の両方の酸性官能基が、二価の対イオン（例えば、Ｍｇ２＋）とイオン結合するようなものであってもよく、またはｉｉ）１個のモノマー部分の酸性官能基のうちの１つと、隣接するモノマー部分の酸性官能基のうちの１つとが、二価の対イオン（例えば、Ｍｇ２＋）とイオン結合するようなものであってもよいことが理解されるであろう。
【００３１】
ある実施形態において、本明細書において定義されるポリマーは、化粧料またはパーソナルケア製品における皮膜形成剤として使用される。それらの皮膜形成性の結果として、本明細書において定義されるポリマーには、様々な化粧料およびパーソナルケア製品における用途が見出される。特に、本明細書において定義されるポリマーは、皮膜形成物質が慣例的に使用されている、任意の化粧料およびパーソナルケア製品において使用することができる。皮膜形成物質として使用される場合、本明細書において定義されるポリマーは、それらが組み込まれる製品に対して様々な利点を付与し、それらの製品の性能、耐用寿命、または人体に対する付着力を増加させ、使用中のそれらの感触または外観を向上させる。特に、スキンケア製品において使用される場合、本明細書において定義されるポリマーは、皮膚へのその製品の均一な層の適用を円滑化するように働く。同様に、本ポリマーは、皮膚における水分レベルを増加させるようにも機能することができ（すなわち、エモリエントとしても働き）、局所的に適用される製品のバリア性能を増加させるのに役立ち得る。整髪料においては、本ポリマーは、毛髪が人為的なスタイルまたは形状を維持できるように固定剤として働きながら、一方でまた、例えば毛髪のつやを増やしたり、光沢を加えたりすることによって毛髪の外観を高める。爪に適用される製品（マニキュア液など）においては、本ポリマーは、爪の上の皮膜の主たるベースを構成し得る。本ポリマーはまた、オーラルケア製品から適用される場合には、歯の表面上のコーティングのベースを形成することができる。同様に、本ポリマーは、歯を保護するために、あるいは別様に口腔内の活性成分（例えば、殺生物剤）に持続性を提供するために使用され得る。本明細書において定義されるポリマーのさらなる利点は、イタコン酸が天然源由来であるため、比較的環境に優しい消費者製品の調製に寄与し得ることである。
【００３２】
ある実施形態において、化粧料またはパーソナルケア製品は、オーラルケア製品（すなわち、口腔内またはその周囲において使用するように設計された製品）ではない。オーラルケア製品は、唇に適用されるメークアップ製品（例えば、リップスティックおよびリップクリーム）とは異なるものであるとして理解されるであろう。
【００３３】
パーソナルケア製品における皮膜形成物質として使用される場合、本ポリマーを使用することで、当該技術分野において既知の皮膜形成物質の使用によって達成できる任意の利点を付与することができる。非限定的例としては、頭部、まつ毛、または人体の他の部分の毛のスタイリング、保持、長さの提供、カール、盛り（ｂｕｉｌｄｉｎｇ）、および分け目作り（ｓｅｐａｒａｔｉｎｇ）；例えばＵＶフィルタ、エモリエント／保湿剤、抗酸化剤、老化した皮膚および光老化、酒さ、ニキビ、ならびに他の皮膚の問題のためのトリートメントを含む、皮膚に対する活性成分の保持の提供；皮膚または毛髪における製品の広がりまたは適用の補助；製品の感触、質感、および官能プロファイルの修正；ならびに汗、皮脂、および水に対する曝露などの環境因子に対する製品の耐性の増加が挙げられる。口腔においては、本ポリマーは、殺生物剤、着色剤、および風味剤を含む幅広い範囲の活性成分における、持続性および唾液に対する耐性を増加させために使用することができる。好ましい実施形態において、本ポリマーは、（例えば、湿気および温度に対する）増強された（ｅｎｈａｎｃｅｄ）環境抵抗性を有する、毛髪用のスタイリングを提供し、または経表皮水分喪失を予防し、皮膚における保湿を提供する。別の好ましい実施形態において、本ポリマーは、しわ、細線、および目じりの小じわなどの折り重なり、隆起、ひだを含む、皮膚上の欠点の可視的外観を最小限にするように、皮膚に対してストレッチ効果を提供する。
【００３４】
ある実施形態において、イタコン酸塩は、第１〜１２族金属塩または第四級アンモニウム塩である。例示的な第１〜１２族金属塩としては、アルカリ金属塩、アルカリ土類金属塩、および遷移金属塩が挙げられる。第四級アンモニウム塩には、第四級アンモニウムカチオンが、式ＮＲ４＋を有するものが挙げられ、式中各Ｒ基は独立して、Ｈまたは（１〜６Ｃ）アルキルから選択される。好適には、イタコン酸塩は、ナトリウム塩、カリウム塩、カルシウム塩、マグネシウム塩、鉄塩、および亜鉛塩から選択される。より好適には、イタコン酸塩は、ナトリウム塩およびカリウム塩から選択される。
【００３５】
別の実施形態において、イタコン酸塩の重合から形成されるモノマー部分は、それぞれ独立して、以下に示される式（Ｉ）の構造を有し、
【化３】
2018506556.tif 000004
式中、
Ｙ１は、
（ｉ）Ｏ−Ｘ１基（式中、Ｘ１は正に荷電した一価または二価の原子または基である）、
（ｉｉ）Ｏ−Ｒ１基、および
（ｉｉｉ）−Ｎ（Ｒａ）（Ｒｂ）基
（式中、Ｒ１、Ｒａ、およびＲｂは、それぞれ独立して、水素および（１〜６C）アルキルから選択される）
から選択され、
Ｙ２は、
（ｉ）Ｏ−Ｘ２基（式中、Ｘ２は正に荷電した一価または二価の原子または基である）、
（ｉｉ）Ｏ−Ｒ２基、および
（ｉｉｉ）−Ｎ（Ｒｃ）（Ｒｄ）基
（式中、Ｒ２、Ｒｃ、およびＲｄは、それぞれ独立して、水素および（１〜６C）アルキルから選択される）
から選択され、
イタコン酸、イタコン酸のエステル、および／またはイタコン酸のアミドの重合から形成されるモノマー部分は、それぞれ独立して、以下に示される式（ＩＩ）の構造を有し、
【化４】
2018506556.tif 000005
式中、
Ｙ３は、
（ｉ）Ｏ−Ｒ３基、および
（ｉｉ）−Ｎ（Ｒｅ）（Ｒｆ）基
（式中、Ｒ３、Ｒｅ、およびＲｆは、それぞれ独立して、水素および（１〜６C）アルキルから選択される）
から選択され、かつ
Ｙ４は、
（ｉ）Ｏ−Ｒ４基、および
（ｉｉ）−Ｎ（Ｒｇ）（Ｒｈ）基
（式中、Ｒ４、Ｒｇ、およびＲｈは、それぞれ独立して、水素および（１〜６C）アルキルから選択される）
から選択され、
但し、Ｙ１およびＹ２のうちの少なくとも１つは、Ｏ−Ｘ１基またはＯ−Ｘ２基である。
【００３６】
別の実施形態において、Ｘ１およびＸ２は、それぞれ独立して、第１〜１２族原子および第四級アンモニウムイオンから選択される。好適には、第１〜１２族原子は、Ｎａ、Ｋ、Ｍｇ、Ｃａ、Ｆｅ、およびＺｎから選択される。より好適に気は、第１〜１２族原子は、ＮａおよびＫから選択される。最も好適には、第１〜１２族原子は、Ｎａである。
【００３７】
別の実施形態において、Ｒ１、Ｒ２、Ｒ３、およびＲ４は、それぞれ独立して、水素および（１〜４Ｃ）アルキルから選択される。好適には、Ｒ１、Ｒ２、Ｒ３、およびＲ４は、それぞれ独立して、水素および（１〜２Ｃ）アルキルから選択される。
【００３８】
別の実施形態において、Ｒａ、Ｒｂ、Ｒｃ、Ｒｄ、Ｒｅ、Ｒｆ、Ｒｇ、およびＲｈは、それぞれ独立して、水素および（１〜４Ｃ）アルキルから選択される。好適には、Ｒａ、Ｒｂ、Ｒｃ、Ｒｄ、Ｒｅ、Ｒｆ、Ｒｇ、およびＲｈは、それぞれ独立して、水素および（１〜２Ｃ）アルキルから選択される。
【００３９】
別の実施形態において、Ｙ１はＯ−Ｘ１基であり、Ｙ２はＯ−Ｒ２基であり、Ｘ１は式（Ｉ）において定義される通りであり、Ｒ２は水素である。
【００４０】
別の実施形態において、Ｙ２はＯ−Ｘ２基であり、Ｙ１はＯ−Ｒ１基であり、Ｘ２は式（Ｉ）において定義される通りであり、Ｒ１は水素である。
【００４１】
別の実施形態において、Ｙ１はＯ−Ｘ１基であり、Ｙ２はＯ−Ｘ２基であり、Ｘ１およびＸ２は両方とも、式（Ｉ）において定義される通りである。
【００４２】
別の実施形態において、イタコン酸塩の重合から形成されるモノマー部分は、それぞれ独立して、以下に示される式（Ｉ）の構造を有し、
【化５】
2018506556.tif 000006
式中、
Ｙ１は、
（ｉ）Ｏ−Ｘ１基、
（ｉｉ）Ｏ−Ｒ１基（式中、Ｒ１は水素である）
から選択され、
Ｙ２は、
（ｉ）Ｏ−Ｘ２基、
（ｉｉ）Ｏ−Ｒ２基（式中、Ｒ２は水素である）
から選択され、
イタコン酸および／またはイタコン酸のエステルの重合から形成されるモノマー部分は、それぞれ独立して、以下に示される式（ＩＩ）の構造を有し、
【化６】
2018506556.tif 000007
式中、
Ｙ３は、Ｏ−Ｒ３基であり、かつ
Ｙ４は、Ｏ−Ｒ４基であり、
但し、Ｙ１およびＹ２のうちの少なくとも１つは、Ｏ−Ｘ１基またはＯ−Ｘ２基である。
【００４３】
別の実施形態において、本ポリマーは、イタコン酸、イタコン酸ナトリウム、イタコン酸カリウム、イタコン酸アンモニウム、イタコン酸モノメチルエステル、イタコン酸ジメチルエステル、イタコン酸モノエチルエステル、およびイタコン酸ジエチルエステルのうちの１つまたは複数の重合から形成されるモノマー部分を含むか、これらから本質的になるか、あるいはこれらからなる。好適には、本ポリマーは、イタコン酸、イタコン酸ナトリウム、イタコン酸カリウム、イタコン酸モノエチルエステル、およびイタコン酸ジエチルエステルのうちの１つまたは複数の重合から形成されるモノマー部分を含むか、これらから本質的になるか、あるいはこれらからなる。より好適には、本ポリマーは、イタコン酸、イタコン酸ナトリウム、およびイタコン酸モノエチルエステルのうちの１つまたは複数の重合から形成されるモノマー部分を含むか、これらから本質的になるか、あるいはこれらからなる。さらにより好適には、本ポリマーは、イタコン酸、イタコン酸ナトリウムのうちの１つまたは複数の重合から形成されるモノマー部分を含むか、これらから本質的になるか、あるいはこれらからなる。
【００４４】
別の実施形態において、本ポリマーは、２５〜１００％の、イタコン酸塩の重合から形成されるモノマー部分を含む。好適には、イタコン酸塩は、イタコン酸ナトリウムである。
【００４５】
別の実施形態において、本ポリマーは、５０〜１００％の、イタコン酸塩の重合から形成されるモノマー部分を含む。好適には、イタコン酸塩は、イタコン酸ナトリウムである。
【００４６】
別の実施形態において、本ポリマーは、７５〜１００％の、イタコン酸塩の重合から形成されるモノマー部分を含む。好適には、イタコン酸塩は、イタコン酸ナトリウムである。
【００４７】
別の実施形態において、本ポリマーは、９０〜１００％の、イタコン酸塩の重合から形成されるモノマー部分を含む。好適には、イタコン酸塩は、イタコン酸ナトリウムである。
【００４８】
特に好適な実施形態において、本ポリマーは、
ａ）イタコン酸ナトリウムの重合から形成されるホモポリマー、または
ｂ）イタコン酸ナトリウムおよびイタコン酸の重合から形成されるコポリマーである。
イタコン酸塩の出発材料の中和度に応じて、得られるポリマーは、モノマー部分のすべてが部分的または完全に中和されているもの（この場合、ポリマーはイタコン酸ナトリウムのモノマー部分から形成されるホモポリマーである）であってもよく、あるいはモノマー部分のうちの一部のみが部分的または完全に中和されているもの（この場合、ポリマーはイタコン酸ナトリウムのモノマー部分と、非中和のイタコン酸モノマー部分とから形成されるコポリマーである）であってもよいことが理解されるであろう。イタコン酸ナトリウムの重合から形成されるホモポリマーは、イタコン酸ナトリウムの単塩および二塩のモノマー部分の混合物から形成されるポリマーを含むことが理解されるであろう。
【００４９】
別の実施形態において、本ポリマーは、５０〜１００％の中和度を有する。好適には、本ポリマーは、６０〜７０％の中和度を有する。
【００５０】
別の実施形態において、本ポリマーは、酸性モノマーの５０％未満が中和されるように、イタコン酸のバッチのｐＨを調整することで調製された、コポリマーである。
【００５１】
別の実施形態において、本ポリマーは、４０００〜２００００Ｄａの分子量を有する。好適には、本ポリマーは、８０００〜１２０００Ｄａの分子量を有する。
【００５２】
別の実施形態において、本ポリマーは、５００〜５００００Ｄａの分子量を有する。好適には、本ポリマーは、２０００〜５００００Ｄａの分子量を有する。より好適には、本ポリマーは、４０００〜５００００Ｄａの分子量を有する。
【００５３】
好適には、本ポリマーは、水溶性であるか、あるいは水分散性である。
【００５４】
別の実施形態において、化粧用組成物またはパーソナルケア組成物は、皮膚、毛髪、爪、または口腔内への適用のためのものである。
【００５５】
毛髪における使用のための組成物の場合、化粧用組成物は、シャンプー、コンディショナー、または整髪料であり得る。最も好適には、本組成物は、ヘアスプレー、ヘアムース、ヘアジェル、ヘアワックス、ヘアポマード、ヘアクレイ、髪用ボリュームアップ剤、およびパティなどのスタイリング剤である。
【００５６】
皮膚における使用のための組成物の場合、化粧用組成物は、リーブオンのスキンケア製品、リンスオフ製品、またはメークアップ／カラー化粧料であり得る。リーブオンスキンケア製品としては、顔および身体に対して適用するためのものが挙げられる。好適な組成物としては、皮膚の外観を保護するもの、処理するもの、および変化させるものが挙げられる。これらには、顔および身体に使用するための保湿またはバリアクリーム、ならびにハンドクリームなどの、皮膚の水分レベルを増加および維持したり、乾燥肌を手入れしたりするために使用される製品が含まれる。スキンケア製品は、サンケアの領域内のものであってもよく、太陽に対する曝露のマイナス効果から着用者を保護するように設計された、１つまたは複数のＵＶフィルタを含有するものでもよく、太陽に対して曝露された皮膚の手入れまたは処理に役立つように設計された、日焼け後用のものでもよく、あるいは太陽への曝露を伴わずに皮膚の色の変化を引き起こす活性成分を含有する、自分で日焼けするための製品であってもよく、これらのいずれかであり得る。さらなるスキンケア製品としては、ニキビおよびしみなどの皮膚症状を治療するためのものが挙げられる。化粧用組成物は、例えばコンシーラー製品のように、メークアップ製品およびスキンケア製品の両方の属性を含んでもよい。特に好適な化粧用組成物としては、例えば保湿、ＵＶ保護、およびファンデーション製品と関連付けられる利点の一部を含む、多くの利点を含む多機能製品が挙げられる。これらの多機能製品は、その多機能の利点を伝えるために、パーソナルケア製品の販売会社によって様々な名称で販売されており、現在では例えばＡＡ、ＢＢ、ＣＣ、ＤＤ、およびＥＥクリームが挙げられる。好適なリンスオフスキンケア製品の例としては、シャワージェル、バスフォーム、および類似の製品が挙げられる。皮膚における使用にとって好適なカラー化粧料の例としては、リップ用、顔用、および目元用の製品が挙げられる。リップ用の製品としては、例えば、リップスティック、リップグロス、リップライナー、リッププランパー、リップクリーム、リップシアー、リップインク、リップコンディショナー、リッププライマー、またはリップブースターが挙げられる。顔用メークアップ製品としては、例えば、ファンデーション、フェイスパウダー、コンシーラー、ブラッシャー、およびブロンザーが挙げられる。アイメイク製品としては、例えば、アイシャドウ、アイライナー、またはマスカラが挙げられる。
【００５７】
爪に対して適用するための組成物の場合、特に好適な組成物は、ネイルポリッシュ（ネイルラッカーとしても知られる）であり、乾燥時に硬化する、無着色のベースコートおよび着色されたトップコート製品、ならびにＵＶ光に曝露すると硬化する、ジェルコートおよび類似の製品が挙げられる。これらの製品は、変色または真菌感染症などの爪に存在する症状を治療するための薬剤を含んでもよい。
【００５８】
口腔内への適用にとって好適な組成物としては、歯磨き粉、洗口剤、ならびに義歯洗浄剤および義歯接着剤が挙げられる。
【００５９】
ある実施形態において、化粧料またはパーソナルケア製品、フッ化物イオンを含まない。
【００６０】
別の実施形態において、化粧料またはパーソナルケア製品は、スズイオンおよび／または亜鉛イオンを含まない。
【００６１】
（ポリマーを調製する方法）
本明細書において上に記載したように、本発明はまた、本明細書において定義されるようなポリマーを調製するための方法であって、
ａ）水、および
ｉ．イタコン酸の１種もしくは複数の塩、
ｉｉ．イタコン酸が後に添加される塩基、または
ｉｉｉ．塩基が後に添加されるイタコン酸
のいずれかを含む、モノマー混合物を用意するステップと、
ｂ）ステップａ）の混合物を、重合開始剤と反応させるステップと、
ｃ）ステップｂ）から得られる重合生成物を単離するステップと
を含む、方法も提供する。
【００６２】
本明細書において定義されるポリマーは、それらを化粧用組成物またはパーソナルケア組成物において魅力的な成分とするような性質を有するが、上記の方法に従って調製される。
【００６３】
イタコン酸の反応性を考慮すると、本ポリマーは、フリーラジカル重合プロセスによって合成される。ある実施形態において、ステップｂ）は、ステップａ）の混合物を、５０〜１００℃の温度で、重合開始剤と反応させることを含む。多くのフリーラジカル開始剤が、市販されている。好適な水溶性フリーラジカル開始剤としては、過硫酸塩または過酸化物開始剤を挙げることができる。過硫酸塩フリーラジカル開始剤としては、過硫酸ナトリウム、過硫酸カリウム、および過硫酸アンモニウムが挙げられる。過酸化物フリーラジカル開始剤としては、過酸化水素およびｔ−ブチルヒドロペルオキシドが挙げられる。フリーラジカル開始剤の半減期は、温度および溶液のｐＨを含む、いくつかの因子に左右される。したがって、反応条件および開始剤は、互いが適合するように選択されるべきである。好適には、重合開始剤は、過酸化水素または過硫酸塩開始剤（例えば、過硫酸ナトリウム）からの選択である。
【００６４】
重合開始剤は、固体の形態で使用されてもよく、あるいはステップａ）から得られる混合物に添加する前に、好適な溶媒中に溶解させてもよい。ある実施形態において、好適な溶媒は、水である。
【００６５】
重合開始剤は、モノマーの重量に対して１〜５０ｗ／ｗ％の濃度で使用されてもよい。開始剤のレベルの選択は、開始剤の独自性、およびモノマーの独自性、反応の濃度などの他の反応条件によって規定される。好適な実施形態において、過硫酸塩開始剤は、１．８〜９．０ｗ／ｗ％、より好適には５．０〜７．０ｗ／ｗ％の濃度で使用される。別の実施形態において、過酸化水素は、１０．０〜３０．０ｗ／ｗ％、より好適には２０．０〜３０．０ｗ／ｗ％の濃度で使用される。
【００６６】
ある実施形態において、ステップｂ）は、ステップａ）から得られる混合物の温度を、重合開始剤を添加する前に、５０〜１００℃の温度に調整する初期ステップを含む。ある代替的実施形態においては、ステップｂ）は、ステップａ）から得られる混合物に重合開始剤を添加した後、得られた溶液の温度を５０〜１００℃の温度に調整することを含む。最も好適には、ステップｂ）は、ステップａ）から得られる混合物の温度を、重合開始剤を添加する前に、６０〜８５℃の温度に調整する初期ステップを含む。
【００６７】
ある実施形態において、ステップｂ）は、反応混合物の温度を、６０〜１００℃に調整することを含む。好適には、ステップｂ）は、反応混合物の温度を、６０〜８５℃に調整することを含む。好適には、ステップｂ）は、反応混合物の温度を、６５〜８０℃に調整することを含む。反応混合物という用語は、ｉ）ステップａ）から直接得られる混合物、またはｉｉ）ステップｂ）の一環として１種または複数の重合開始剤が添加された、ステップａ）から得られる混合物のいずれかを指すことが理解されるであろう。
【００６８】
別の実施形態では、ステップｂ）において、重合開始剤は、互い違いの様式（ｓｔａｇｇｅｒｅｄ  ｍａｎｎｅｒ）で、例えば２段階プロセスで添加されてもよい。任意に、反応混合物の温度は、重合開始剤の添加前、添加中、および／または添加後に調整され得る。ある実施形態において、ステップｂ）は、
（１）ステップａ）から得られる混合物に、ある量の重合開始剤を添加するステップと、
（２）ステップ（１）から直接得られる混合物の温度を調整するステップと、
（３）ステップ（２）から得られる混合物に、ある量の重合開始剤を添加するステップと、
（４）ステップ（３）から直接得られる混合物の温度を調整するステップと
を含む。
好適には、ステップ（２）は、温度を６０〜８０℃に調整することを含み、ステップ（４）は、温度を８５〜１０５℃に調整することを含む。
【００６９】
ステップｂ）が、重合開始剤が添加された後に反応混合物の温度を調整するステップを含む場合、このステップは、過剰なモノマーのバーンアウト（ｂｕｒｎｏｕｔ）ステップという形態を取り得る。
【００７０】
ある実施形態において、重合開始剤の総量は、３０分から４時間の期間で、ステップｂ）において添加される。好適には、重合開始剤は、この期間内に、水溶液として反応混合物に対して連続的に供給される。
【００７１】
別の実施形態において、ステップｂ）は、ステップａ）の混合物を、２〜９６時間、重合開始剤と反応させることを含む。好適には、ステップｂ）は、ステップａ）の混合物を、４〜４０時間、重合開始剤と反応させることを含む。より好適には、ステップｂ）は、ステップａ）の混合物を、４〜８時間、重合開始剤と反応させることを含む。さらにより好適には、ステップｂ）は、ステップａ）の混合物を、６〜８時間、重合開始剤と反応させることを含む。
【００７２】
ある実施形態では、ステップａ）において、モノマー混合物内に存在するモノマーの反応濃度は、５〜６０ｗ／ｗ％である。好適な実施形態において、モノマー混合物内に存在するモノマーの濃度は、４０〜６０ｗ／ｗ％である。
【００７３】
ステップｃ）に関しては、本ポリマーは、当該技術分野において既知の技法のいずれかによって単離され得る。例として、これには、例えば流下液膜蒸発、対流および輻射によって補助される乾燥（ｃｏｎｖｅｃｔｉｏｎ  ａｎｄ  ｒａｄｉａｔｉｏｎ  ａｓｓｉｓｔｅｄ  ｄｒｙｉｎｇ）、噴霧乾燥、冷凍乾燥、ドラム乾燥、回転蒸発、ならびに自然乾燥を含む、任意の既知の蒸発プロセスを用いることが含まれる。任意に、本ポリマーは、ポリマーを、その溶解度が低いか、あるいは限定された溶媒（一般的には「非溶媒」と呼ばれる）と組み合わせること、またはポリマーを溶液から沈殿または分離するために、その系のイオン強度を増加させることなどの、何らかの化学的方法によって単離されてもよい。代替案として、本ポリマーは、製造プロセスにおいて使用される溶媒中に残され、化粧料へと直接配合されてもよい。任意に、生成物を沈殿させるために、様々な成分を溶液に添加してもよい。好適には、ステップｃ）において、本ポリマーは、ステップｂ）から得られる混合物を脱イオン水中で希釈することおよび／または冷却することによって単離される。
【００７４】
（化粧用組成物およびパーソナルケア組成物）
本明細書において上に記載したように、本発明はまた、本明細書において定義されるようなポリマーを含む、化粧用組成物またはパーソナルケア組成物も提供する。
【００７５】
本明細書において定義されるポリマーの優れた皮膜形成性を考慮すると、これらのポリマーには、皮膚、爪、および毛髪などのケラチンベースの基材、ならびに歯エナメル質を含む、様々な異なる基材に対して適用するための、多様な化粧料およびパーソナルケア製品における用途が見出される。本明細書において上に記載したように、本明細書において定義されるポリマーは、皮膜形成物質が慣例的に使用されている、任意の化粧料およびパーソナルケア製品において使用することができる。皮膜形成物質として使用される場合、本明細書において定義されるポリマーは、組み込まれる製品に対して様々な利点を付与し、それらの製品の性能、耐用寿命、または人体に対する付着力を増加させ、使用中のそれらの感触または外観を向上させる。しかも、本発明の化粧料およびパーソナルケア製品のさらなる利点は、イタコン酸が天然源由来であるため、比較的環境に優しい最終製品を得ることができるという点である。
【００７６】
化粧用組成物を生産する際には、安全であり、かつそれらが販売される市場における規制条件および法的要件を遵守した材料を用いて生産すべきであるということが重要である。化粧用材料は、化粧品原料国際命名法（Ｉｎｔｅｒｎａｔｉｏｎａｌ  Ｎｏｍｅｎｃｌａｔｕｒｅ  ｏｆ  Ｃｏｓｍｅｔｉｃ  Ｉｎｇｒｅｄｉｅｎｔｓ、ＩＮＣＩ）のシステムを用いて分類される。ＩＮＣＩシステム（２０１５年２月時点、パーソナルケア製品評議会（Ｐｅｒｓｏｎａｌ  Ｃａｒｅ  Ｐｒｏｄｕｃｔｓ  Ｃｏｕｎｃｉｌ）が管理）は、パーソナルケア製品および化粧料において使用される成分を容易に特定するために設計されている。概して言えば、ある材料を、得られる製品を著しく変更することなく、同一の名称を有する、異なる製造業者からの材料で置き換えることは可能であることが、当業者には理解されるであろう。
【００７７】
消費者にとって有用な製品を作り出すために、本明細書において定義されるポリマーと共に、多くの成分を化粧用組成物において使用することができる。成分の代表例は、パーソナルケア製品評議会のインフォベースである、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ、Ｆｉｆｔｅｅｎｔｈ  Ｅｄｉｔｉｏｎ、ＧｏｔｔｓｃｈａｌｃｋおよびＢａｉｌｅｙ編、２０１４年、ならびにＩｎｖｅｎｔｏｒｙ  ａｎｄ  Ｃｏｍｍｏｎ  Ｎｏｍｅｎｃｌａｔｕｒｅ  ｏｆ  Ｉｎｇｒｅｄｉｅｎｔｓ  Ｅｍｐｌｏｙｅｄ  ｉｎ  Ｃｏｓｍｅｔｉｃ  Ｐｒｏｄｕｃｔｓ（２００６年２月９日付け）において見出し得る。これらの成分としては、例えば、製品の構造を生み出すための成分、活性成分などの、消費者に対する視認不可能な利点を有するもの、および顔料などの、明確な美容的利点を提供するものを挙げることができる。
【００７８】
本発明の化粧用組成物の一部として使用するために任意に選択され得る多くの成分がある。成分のすべてが、すべての配合物にとって適切であるわけではなく、最も適切な成分の選択は、最終製品において必要とされる妥当な性質の選択に依存することが、当業者には理解されるであろう。多くの場合、１つの機能を果たすものとして列挙される最も有用な成分の多くは、別の機能において使用されてもよく、そのような使用は、本発明の範囲内にある。例えば、多くの粘度調整剤は、何らかの皮膜形成性能を保有する場合があり、逆もまた同様である。
【００７９】
ある実施形態において、化粧用組成物またはパーソナルケア組成物は、１種または複数のワックスを含んでもよい。好適なワックスとしては、限定されるものではないが、植物源、動物源、石油源、人工源、または鉱物源に由来するものが挙げられる。好ましい例としては、オゾケライトワックス、マイクロクリスタリンワックス、ミツロウ、カルナウバワックス、ラノリン、モクロウ、エトキシル化ミツロウ（ｅｔｈｏｘｙｌａｔｅｄ  ｂｅｅｓｗａｘ）、およびキャンデリラワックス（ｃａｎｄｅｌｉｌａ  ｗａｘ）が挙げられる。
【００８０】
ある実施形態において、化粧用組成物またはパーソナルケア組成物は、１種または複数のオイル、油脂、および／またはワックスを含んでもよい。好適なオイル、油脂、およびワックスとしては、限定されるものではないが、植物源、動物源、石油源、人工源、または鉱物源に由来するものが挙げられる。好ましい例としては、ヒマシ油、オリーブ油、ホホバ油、ヤシ油、ゴマ油、ベニバナ油、オレンジ油、鉱物油、キャノーラ油、および様々なシリコーン／メチコンオイル、ラノリン、ならびにワセリンが挙げられる。好ましくは、リップ製品の場合、化粧品として許容される希釈剤、賦形剤、または担体は、オイル、油脂、およびワックスから選択されるか、あるいは最も好ましくはこれらの混合物から選択される。大部分のリップ製品（リップステインを除く）は、構造化剤または構造化成分と呼ばれることがある、オイル、油脂、および／またはワックスに基づく混合物を使用している。
【００８１】
大部分のリップ製品（リップステインを除く）は、構造化剤または構造化成分と呼ばれることがある、オイル、油脂、および／またはワックスに基づく混合物を使用している。
【００８２】
ある実施形態において、化粧用組成物またはパーソナルケア組成物は、１種または複数の乳化剤および／または構造化剤を含んでもよい。当業者であれば、乳化剤の機能は、皮膜形成物質の機能とは完全に異なることを理解するであろう。好適な乳化剤または構造化剤としては、セテアリルアルコール、セチルアルコール、ステアリルアルコール、パルミチン酸およびステアリン酸、オレス−３０およびステアレス−２１、セテス−１０リン酸、ＰＥＧヒマシ油、ならびにＰＥＧ水添ヒマシ油などの、ステアリン酸またはオレイン酸から作製されるポリエチレングリコールエーテルが挙げられる。
【００８３】
本明細書において定義されるポリマーに加えて、化粧用組成物またはパーソナルケア組成物は、１種または複数のさらなる皮膜形成ポリマーを任意に含んでもよい。好適な皮膜形成ポリマーの例としては、スチレン、ブタジエン、エチレン、プロピレン、イソブチレン、メチルビニルエーテル、ビニルトルエン、プロピオン酸ビニル、ビニルアルコール、アクリロニトリル、クロロプレン、メタクリルアミドプロピルトリメチル−アンモニウムクロリド、酢酸ビニル、ウレタン、イソプレン、イソブテン、ビニルエーテル、ビニルピロリドン、ビニルイミダゾール、ネオデカン酸ビニル（ｖｉｎｙｌ  ｎｅｏｄｅｃｏｎｏａｔｅ）、ビニルカプロラクタム、ならびにアクリル酸、メタクリル酸、マレイン酸、クロトン酸、およびイタコン酸のエステルまたは塩またはアミドの、ホモポリマーおよびコポリマーが挙げられる。好ましい非限定的例としては、ポリビニルピロリドン、ビニルピロリドンおよび酢酸ビニルのコポリマー、酢酸クロトン酸ビニルおよびネオデカン酸ビニル（ｖｉｎｙｌ  ｎｅｏｄｅｃｏｎｏａｔｅ）のコポリマー、ビニルカプロラクタムと、ビニルピロリドンおよびメタクリル酸ジメチルアミノエチルとのコポリマー、ビニルピロリドンおよび第四級化ビニルイミダゾールのコポリマー、トリアコンタニルビニルピロリドン、ビニルピロリドン／アクリル酸ＤＭＡＰＡコポリマー、ビニルピロリドンおよびメタクリル酸ジメチルアミノエチルのコポリマー、オクチルアクリルアミドと、アクリレートおよびメタクリル酸ブチルアミノエチルとのコポリマー、メチルビニルエーテルおよび無水マレイン酸のコポリマー、無水マレイン酸のエチル、イソプロピル、およびブチルエステルと、メチルビニルエーテルとのコポリマー、無水マレイン酸のナトリウム、カリウム、カルシウム、または混合塩と、メチルビニルエーテルとのコポリマー、イソブチレンと、エチルマレイミドおよびヒドロキシエチルマレイミドとのコポリマー、イソブチレン／ジメチルアミノプロピルマレイミド／エトキシル化マレイミド／マレイン酸コポリマー、メタクリルアミドプロピルトリメチル−アンモニウムクロリドおよびビニルピロリドンのコポリマー、アクリレートおよびオクチルアクリルアミドのコポリマー、ビニルピロリドン、アクリレートモノマー、およびメタクリル酸ラウリルのコポリマー、オクチルアクリルアミドと、アクリレートおよびメタクリル酸ブチルアミノエチルコポリマーとのコポリマー、ポリウレタンおよびアクリル酸またはアミノメチルプロパノール−アクリレートなどのモノマーのコポリマー、アクリレートおよびメタクリル酸セテアレス−２０のコポリマー、スチレンおよびアクリレートモノマーおよびポリスチレンスルホン酸ナトリウムのコポリマーが挙げられる。
【００８４】
任意の追加的な皮膜形成ポリマーは、単糖、二糖、オリゴ糖、または多糖などの天然由来材料または改質された天然由来材料、例えばヒドロキシエチルセルロース、ヒドロキシプロピルセルロース、デヒドロキサンタンガム、マルトデキストリンと、ビニルピロリドン（ｖｉｎｙｌ  ｐｙｒｉｌｌｉｄｏｎｅ）、タピオカデンプン、またはヒドロキシプロピルデンプンリン酸とのコポリマーなどを含んでもよい。
【００８５】
皮膜の生成における、イタコン酸塩ポリマーおよび／または任意の追加的な皮膜形成ポリマーの性能は、他の成分、例えば連続的被覆を確実に提供するための湿潤剤、基材上での耐用寿命をさらに増加させるための接着増強剤、および皮膜を柔軟なままで確実に維持するための可塑剤によって、増強され得る。
【００８６】
化粧用組成物またはパーソナルケア組成物に含まれることが好適な溶媒としては、水、エタノール、プロピレングリコール、ブチレングリコール、ミリスチン酸イソプロピル、ブタン、プロパン、イソブテン、シクロメチコンなどの揮発性シリコーン；ジメチコンなどの高分子シリコーン；セチルジメチコンおよびラウリルトリメチコンなどの高分子シリコーンのアルキル化誘導体；ジメチコノールなどの高分子シリコーンのヒドロキシル化誘導体；ならびにこれらの混合物が挙げられる。
【００８７】
化粧用組成物またはパーソナルケア組成物に含まれることが好適なクレイおよびオルガノクレイとしては、限定されるものではないが、ベントナイトクレイおよび第四級アンモニウム塩の反応生成物、カオリン、ヘクトライトクレイ、および第四級アンモニウム塩の反応生成物、またはモンモリロナイトクレイおよび第四級アンモニウム塩の反応生成物が挙げられる。
【００８８】
化粧用組成物またはパーソナルケア組成物に含まれることが好適な粘度調整剤としては、カルボマー、アクリル酸／ＶＰクロスポリマー、キサンタンガム、塩化ナトリウム、ヒドロキシエチルセルロースなどのセルロースの誘導体、トウモロコシデンプンなどの改質デンプンを挙げることができる。
【００８９】
化粧用組成物またはパーソナルケア組成物に含まれることが好適な品質改良剤としては、限定されるものではないが、フェニルトリメチコン、ポリクオタニウム−５９、ＰＥＧ−１２ジメチコン、ビス−ＰＥＧ／ＰＰＧ−２０／２０ジメチコン、アモジメチコンなどのアミン官能化シリコーン、例えばダイズ、コメ、およびコムギなどの加水分解タンパク質が挙げられる。
【００９０】
化粧用組成物またはパーソナルケア組成物に含まれることが好適な界面活性剤（特に、クレンジング適用のためのもの）は、アニオン性、カチオン性、非イオン性、または両性であり得る。好適なアニオン性界面活性剤としては、アルキル硫酸塩、アルキルエーテル硫酸塩、アルカリールスルホン酸塩、アルカノイルイセチオン酸塩、アルキルコハク酸塩、アルキルスルホコハク酸塩、Ｎアルコイルサルコシン酸塩（Ｎａｌｋｏｙｌ  ｓａｒｃｏｓｉｎａｔｅ）、アルキルリン酸塩、アルキルエーテルリン酸塩、アルキルエーテルカルボン酸塩、およびα−オレフィンスルホン酸塩、特にこれらのナトリウム、マグネシウム、アンモニウム、ならびにモノ−、ジ−、およびトリエタノールアミン塩が挙げられる。アルキル基およびアシル基は、概して、８〜１８個の炭素原子を含有し、不飽和であってもよい。アルキルエーテル硫酸塩、アルキルエーテルリン酸塩、およびアルキルエーテルカルボン酸塩は、分子当たり１〜１０個のエチレンオキシドまたはプロピレンオキシド単位を含有してもよく、好ましくは分子当たり２〜３個のエチレンオキシド単位を含有する。例としては、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、ラウリン酸モノグリセリド硫酸ナトリウム（ｌａｕｒｉｃ  ｍｏｎｏｇｌｙｃｅｒｉｄｅ  ｓｏｄｉｕｍ  ｓｕｌｆａｔｅ）、ラウリル硫酸ナトリウム、ラウレス硫酸ナトリウム、ラウリル硫酸カリウム、ラウレス硫酸カリウム、ラウリルサルコシン酸ナトリウム、ラウロイルサルコシン酸ナトリウム、ラウリルサルコシン、ココイルサルコシン、ココイル硫酸アンモニウム、ラウロイル硫酸アンモニウム、ココイル硫酸ナトリウム、ラウロイル硫酸ナトリウム、ココイル硫酸カリウム、ラウリル硫酸カリウム、ラウリル硫酸トリエタノールアミン、ラウリル硫酸トリエタノールアミン、ココイル硫酸モノエタノールアミン、ラウリル硫酸モノエタノールアミン、トリデシルベンゼンスルホン酸ナトリウム、ドデシルベンゼンスルホン酸ナトリウム、スルホコハク酸ラウレス二ナトリウム、ラウレス−３スルホコハク酸二ナトリウム、スルホコハク酸ジオクチルナトリウム、およびこれらの組み合わせが挙げられる。
【００９１】
化粧用組成物またはパーソナルケア組成物に含まれることが好適な非イオン性界面活性剤としては、脂肪族（Ｃ８〜Ｃ１８）であり、第一級または第二級の、直鎖または分岐鎖のアルコールまたはフェノールと、アルキレンオキシド、通常はエチレンオキシドとの縮合物であり、概して６〜３０個のエチレンオキシド基を有するものが挙げられる。他の好適な非イオン性のものとしては、モノ−またはジ−アルキルアルカノールアミド、例えばココモノ−またはジ−エタノールアミド、およびモノ−イソプロパノールアミドなどが挙げられる。
【００９２】
化粧用組成物またはパーソナルケア組成物に含まれることが好適な両性および双性イオン界面活性剤としては、アルキルアミンオキシド、アルキルベタイン、アルキルアミドプロピルベタイン、アルキルスルホベタイン（スルタイン）、アルキルグリシン酸塩、アルキルカルボキシグリシン酸塩、アルキルアンホプロピオン酸塩、アルキルアンホグリシン酸塩、アルキルアミドプロピルヒドロキシスルタイン、アシルタウリン酸塩、およびアシルグルタミン酸塩を挙げることができ、ここでアルキル基およびアシル基は、８〜１９個の炭素原子を有する。例としては、ラウリルアミンオキシド、ココジメチルスルホプロピルベタインが挙げられ、好ましくはラウリルベタイン、コカミドプロピルベタイン、およびココアンホプロピオン酸ナトリウムが挙げられる。
【００９３】
化粧用組成物またはパーソナルケア組成物に含まれることが好適である、好適なカチオン性界面活性剤の例としては、第四級アンモニウム化合物、特にトリメチル第四級化合物が挙げられる。好ましい第四級アンモニウム化合物としては、セチルトリメチルアンモニウムクロリド、ベヘニルトリメチルアンモニウムクロリド（ＢＴＡＣ）、セチルピリジニウムクロリド、テトラメチルアンモニウムクロリド、テトラエチルアンモニウムクロリド、オクチルトリメチルアンモニウムクロリド、ドデシルトリメチルアンモニウムクロリド、ヘキサデシルトリメチルアンモニウムクロリド、オクチルジメチルベンジルアンモニウムクロリド、デシルジメチルベンジルアンモニウムクロリド、ステアリルジメチルベンジルアンモニムクロリド、ジドデシルジメチルアンモニウムクロリド、ジオクタデシルジメチルアンモニウムクロリド、タロートリメチルアンモニウムクロリド、ココトリメチルアンモニウムクロリド、ＰＥＧ−２オレイルアンモニウムクロリド、およびこれらの塩であって、クロリドが、ハロゲン（例えばブロミド）、アセテート、シトレート、ラクテート、グリコレート、ホスフェート、ニトレート、スルフェート、またはアルキルスルフェートによって置換されている塩が挙げられる。
【００９４】
本発明の化粧用組成物またはパーソナルケア組成物は、年齢によるしみ、角質、およびしわを改善または根絶するものを含んでもよく、鎮痛剤、麻酔剤、抗座瘡剤、抗菌剤、抗イースト剤、抗真菌剤、抗ウイルス剤、抗ふけ剤、抗皮膚炎剤、止痒剤、制吐剤、乗物酔治療剤、抗炎症剤、抗過角化症剤、抗ドライスキン剤、発汗抑制剤、抗乾癬剤、抗脂漏剤（ａｎｔｉｅｂｏｒｒｈｅｉｃ  ａｇｅｎｔ）、ヘアコンディショナーおよびヘアトリートメント剤、老化防止抗しわ剤、抗喘息剤および気管支拡張剤、日焼け止め剤、抗ヒスタミン剤、美白剤、脱色剤、ビタミン、コルチコステロイド、日焼け剤、ホルモン、レチノイド、局所心血管剤、クロトリマゾール、ケトコナゾール、ミコナゾール、グリセオフルビン、ヒドロキシジン、ジフェンヒドラミン、プラモキシン、リドカイン、プロカイン、メピバカイン、モノベンゾン、エリシドカイン（ｅｒｙｔｈｉｄｏｃａｉｎｅ）、プロカイン、メピバカイン、モノベンゾン、エリスロマイシン、テトラサイクリン、クリンダマイシン、メクロサイクリン、ヒドロキノン、ミノサイクリン、ナプロキセン、イブプロフェン、テオフィリン、クロモリン、アルブテロール、レチノイン酸、１３−シスレチノイン酸、ヒドロコルチゾン、２１−酢酸ヒドロコルチゾン、１７−吉草酸ヒドロコルチゾン、１７−酪酸ヒドロコルチゾン、吉草酸ベタメタゾン、ジプロピオン酸ベタメタゾン、トリアムシノロンアセトニド、フルオシノニド、プロピオン酸クロベタゾール、過酸化ベンゾイル、クロタミトン、プロプラノロール、プロメタジン、ビタミンＡパルミテート、ビタミンＥアセテート、ならびにこれらの混合物などの他の成分（活性医薬成分を含む）を含んでもよい。
【００９５】
ヘアスプレー製品の場合、化粧用組成物は、エアロゾル（加圧容器から送達）から送達されてもよく、ポンプスプレーボトルから送達されてもよい。これにより、製品中に存在する希釈剤、賦形剤、または担体の種類において、差異が必要となり得る。例えばエアロゾルの形式で送達される製品の場合、希釈剤、賦形剤、または担体は、推進剤として働き得る揮発性材料である傾向にある。
【００９６】
好適には、本発明の化粧用組成物は、エモリエント、着色剤、保湿剤、ＵＶ遮断剤、活性剤、抗酸化剤、ビタミン、リッププランパー剤（リップ製品の場合のみ）、芳香剤、風味剤もしくは香味剤、甘味剤、植物性もしくはハーブ抽出物、および／または保存料のうちの１種または複数をさらに含んでもよい。配合物のｐＨは、好適な酸（例えば、クエン酸もしくはリンゴ酸）または塩基（水酸化ナトリウムもしくはカリウム、アミノメチルプロパノール）の添加によって調整することができる。
【００９７】
好適な実施形態においては、着色剤が、本発明の組成物に組み込まれる。より好適には、この着色剤は、無機顔料（例えば、金属酸化物）または染料の形態であり、これは、組成物に添加されて、製品に対して、および着色剤が適用される基材（例えば、唇）に対して色を付与する。
【００９８】
リップ製品の場合、例えば唇の反射率を増加させることで、唇の光沢を増加させるために、さらなる薬剤が配合物に添加されてもよい。これらの薬剤は、典型的には、リップグロス、リップスティック、または唇に光沢を送達するように設計されたリップクリーム製品においても用途を見出す場合があり、例えば、真珠層およびマイカ、もしくは酸化鉄または二酸化チタンなどの金属酸化物で適切な微粒子形態にコーティングされたホウケイ酸カルシウムナトリウムガラスを含んでもよく、あるいはこの効果を実現するオイルおよびワックス、またはこれらの組み合わせを含んでもよい。リップ組成物は、任意に、一時的または持続的な唇の膨化効果を有する任意の薬剤、例えばメントール、チリ、バニリルブチルエーテル、または例えばヘキサペプチド−３などのペプチド系材料を含んでもよい。一時的なリッププランパー剤は、任意に、唇の組織に刺激を与えることで働いてもよいが、一方でより長期的またはより持続的な効果は、例えば唇のコラーゲンまたは湿分組成を改変する薬剤の場合に観察され得る。任意に、本明細書において定義されるポリマーは、リッププランパー剤の唇に対する挙動を改変して、例えば一時的なリッププランパー剤が検出可能な利点を提供する時間を延長するために、化粧用組成物に添加する前に、リッププランパー剤と混合されてもよい。組成物はまた、不透明化材料または真珠光沢材料を含有してもよい。
【００９９】
製品が提供できる利点の範囲を増加させるために、多くの他の構成成分が、化粧用組成物に対して組み込まれてもよい。これらの他の構成成分としては、アロエベラ、カカオバター、スクアラン、ヤシ油脂肪酸ＰＥＧ−７グリセリル、コエンザイムＱ−１０、アラントイン、日焼け止め剤および太陽光の悪影響を遮断可能な、またはその遮断を補助可能な他の薬剤（オキシベンゾン、パジメートＯ、またはオクチノキサートのような有機材料、あるいは亜鉛または二酸化チタンのような無機材料、あるいは無機材料および有機材料の両方の組み合わせを含む）、および皮膚の健康状態または外観に役立ったり、疾患を治療したりできるか、あるいはそのように認知されている活性成分などのエモリエントならびに保湿剤が挙げられる。これらの成分としては、限定されるものではないが、抗酸化剤および／またはビタミン（例えば、ビタミンＥおよびその誘導体）、ヒアルロン酸、鎮痛剤（例えば、樟脳、メントール、フェノール）、コラーゲンおよびその誘導体が挙げられる。また、ビタミンＥまたはブチルヒドロキシトルエン（ＢＨＴ）などの抗酸化剤が、その構成成分の酸化分解によって組成物が損なわれたり改変されたりするのを回避するために添加されてもよい。
【０１００】
また、任意に、本発明の組成物は、製品の感覚プロファイル（ｓｅｎｓｏｒｉａｌ  ｐｒｏｆｉｌｅ）を強化して、その適用または使用を消費者または使用者にとってより好ましくかつ魅力的なものとするために、芳香剤および／もしくは風味剤（果物、ハーブ、植物、香ばしい風味、または菓子類の風味など）、ならびに／または甘味料（例えば、サッカリン）を含んでもよい。例えば、風味剤または芳香剤は、組成物に使用されるオイルおよびワックス固有の風味または香りを中和し、隠すために使用されてもよく、あるいは唇の上での風味の知覚を使用者に提供するために使用されてもよい。植物、特にハーブの抽出物が、多くの場合添加される。本発明の組成物は、任意に、卵白を含んでもよい。また、本発明の組成物は、組成物中における細菌および／または真菌の成長を防止するために、保存料、例えばメチル、エチル、プロピル、およびブチルパラベンを含むアルキルパラベンのファミリー、ジアゾリジニルウレア、安息香酸ナトリウムまたはカリウムの使用を含んでもよい。当業者には、組成物を保存するため、またはその保存の補助のために添加され得る一部の成分は、別の一次的または二次的役割、例えばエモリエントとしての役割を有することが理解されるであろう。本発明の組成物は、リップ製品構造の安定性またはその中の薬剤の適合性を増加させるための薬剤を含んでもよい。また、本発明の組成物は、皮膜形成剤、例えばステアラルコニウムヘクトライトおよびポリブテンを含む、クレイまたは改質クレイ、およびポリマーを含有してもよい。
【０１０１】
アルコールおよび水ベースの配合物、例えば、ある特定のファンデーションおよびリップインク配合物の場合、本ポリマーは、典型的には、これらの相のうちの一方に溶解または分散され、その後、配合物のその他の構成成分と混合される。多くの場合、混合物の温度を、水の場合には例えば８０℃に上昇させることによって、このプロセスを達成するのがより容易である。混合物とのより良好な適合性を確実にするために、乳化剤を添加することもまた有利であり得る。疎水性がより強いコポリマーの場合には、存在するならば、まずエタノール相にそれらを溶解または分散させることが、多くの場合、有利である。また、水ベースのファンデーション配合物はクレイを含んでもよく、本ポリマーは、任意に、それらの性能を上昇させるために、まずクレイと予備混合されてもよい。水ベースの配合物（例えば、唇用メークアップまたはファンデーション）の移動耐性（ｔｒａｎｓｆｅｒ  ｒｅｓｉｓｔａｎｃｅ）をさらに増加させるために、さらなるポリマー系がそれらに添加されてもよい。配合物は、任意に、様々な天然または合成の粘度調整剤または増粘剤、例えばポリ（アクリル酸）（カルボマーとして販売されている）のようなポリマー、ヒドロキシエチルセルロースのようなセルロース系材料、キサンタンガムおよびグアーガムのような天然ガム、またはステアラルコニウムヘクトライトなどのクレイもしくはクレイ誘導体を含んでもよい。
【０１０２】
本発明の特に好適な実施形態において、化粧用組成物は、エマルション、好ましくは油中水型または水中油型エマルションの形態である。
【０１０３】
ある実施形態において、化粧用組成物またはパーソナルケア組成物は、１〜１２のｐＨを有する。低ｐＨの組成物としてはスキンピールが挙げられ、一方で高ｐＨの組成物としては、染毛剤およびブリーチ剤が挙げられる。好適には、化粧用組成物またはパーソナルケア組成物は、４〜８のｐＨを有する。皮膚のｐＨ（わずかに酸性である）のため、化粧用組成物またはパーソナルケア組成物は、最も好適には５〜７のｐＨを有する。
【０１０４】
別の特に好適な実施形態において、化粧用組成物またはパーソナルケア組成物は、皮膚、毛髪、爪、または口腔内への適用のためのものである。より好適には、化粧用組成物またはパーソナルケア組成物は、シャンプー、コンディショナー、整髪料、ヘアスプレー、ヘアムース、ヘアジェル、ヘアワックス、ヘアポマード、ヘアクレイ、髪用ボリュームアップ剤、パティ、リーブオンの肌用製品（エモリエントを含む）、リンスオフの肌用製品（シャワージェルを含む）、リップスティック、リップグロス、リップライナー、リッププランパー、リップクリーム、リップシアー、リップインク、リップコンディショナー、リッププライマー、リップブースター、ファンデーション、フェイスパウダー、コンシーラー、ブラッシャー、ブロンザー、アイシャドウ、アイライナー、マスカラ、歯磨き粉、洗口剤、義歯洗浄剤および義歯接着剤、スキンピール、染毛剤、ならびにブリーチ剤からなる群から選択される。
【０１０５】
ある実施形態において、化粧料またはパーソナルケア製品は、オーラルケア製品（すなわち、口腔内またはその周囲において使用するように設計された製品）ではない。オーラルケア製品は、唇に適用されるメークアップ製品（例えば、リップスティックおよびリップクリーム）とは異なるものであるとして理解されるであろう。
【０１０６】
別の実施形態において、化粧料またはパーソナルケア製品、フッ化物イオンを含まない。
【０１０７】
別の実施形態において、化粧料またはパーソナルケア製品は、スズイオンおよび／または亜鉛イオンを含まない。
【０１０８】
化粧用組成物またはパーソナルケア組成物内に存在する皮膜形成ポリマーの量は、製品の性質に応じて変動する。ある実施形態において、化粧用組成物またはパーソナルケア組成物は、２〜１０重量％の、本明細書において定義されるポリマーを含む。好適には、化粧用組成物またはパーソナルケア組成物は、３〜８重量％の、本明細書において定義されるポリマーを含む。より好適には、化粧用組成物またはパーソナルケア組成物は、３．５〜６．５重量％の、本明細書において定義されるポリマーを含む。
【０１０９】
一実施形態において、化粧用組成物またはパーソナルケア組成物は、１〜２０重量％の、本明細書において定義されるポリマーを含む、硬質リップ製品（ｈａｒｄ  ｌｉｐ  ｐｒｏｄｕｃｔ、リップスティックなど）である。好適には、化粧用組成物またはパーソナルケア組成物は、２．５〜１５重量％の、本明細書において定義されるポリマーを含む、硬質リップ製品（リップスティックなど）である。より好適には、化粧用組成物またはパーソナルケア組成物は、２．５〜１２重量％の、本明細書において定義されるポリマーを含む、硬質リップ製品（リップスティックなど）である。
【０１１０】
一実施形態において、化粧用組成物またはパーソナルケア組成物は、１〜５０重量％の、本明細書において定義されるポリマーを含む、軟質リップ製品（ｓｏｆｔ  ｌｉｐ  ｐｒｏｄｕｃｔ、リップクリームなど）である。好適には、化粧用組成物またはパーソナルケア組成物は、５〜４０重量％の、本明細書において定義されるポリマーを含む、軟質リップ製品（リップクリームなど）である。より好適には、化粧用組成物またはパーソナルケア組成物は、５〜３５重量％の、本明細書において定義されるポリマーを含む、軟質リップ製品（リップクリームなど）である。軟質リップクリーム製品は硬度がより低いため、より多くのポリマーを配合物に組み入れることができるのを利用することが、有利であり得る。しかしながら、一部の場合においては、より多くのオイルを組み入れることができるように、より少ない量のポリマーを使用することが好ましい。
【０１１１】
特に好適な実施形態においては、化粧用組成物またはパーソナルケア組成物は、以下のａ〜ｃを含む、リップスティック、リップグロス、またはリップクリームベースである。
ａ．１重量％〜４０重量％の量の、本明細書において定義されるようなポリマー（例えば、ポリ（イタコン酸ナトリウム）またはポリ（イタコン酸カリウム））。
ｂ．１０重量％〜５０重量％の量の、１種または複数のワックス、オイル、および油脂。好適には、これらは典型的には、オゾケライトワックス、マイクロクリスタリンワックス、ミツロウ、カルナウバワックス、もしくはキャンデリラワックス（ｃａｎｄｅｌｉｌａ  ｗａｘ）、ラノリン、シアバター、ヒマシ油、オリーブ油、ホホバ油、ヤシ油、ゴマ油、ベニバナ油、オレンジ油、鉱物油、キャノーラ油、シリコーン／メチコンオイル、またはパラフィン油などの天然源、鉱物源、または人口源に由来する。
ｃ．任意に、０．１重量％〜１重量％の量の、何らかの形態の抗酸化剤および／または殺生物作用／防腐作用を有する、１種または複数の成分であり、例えばビタミンＥ、ビタミンＥアセテート、ビタミンＣ、ＢＨＴ、プロピルパラベン、メチルパラベン、またはパラベンの混合物などのアルキルパラベン、ジアゾリジニルウレア、安息香酸ナトリウムおよび／またはカリウム。
任意に、リップスティック、リップグロス、リップクリームは、顔料、風味剤、芳香剤、甘味料、ＵＶ活性剤、および／または光沢増強剤などの、１種または複数の追加的な好適な賦形剤をさらに含む。
【０１１２】
本明細書において定義されるポリマーを含む顔用化粧品は、所望される形式に応じて、液体、粉末、クリーム、スティック、またはジェルを含む、様々な形式に配合することができる。オイル、ワックス、顔料、および芳香剤を含む、先に考察したリップ製品において使用される化粧品成分の多くを、使用することができる。
【０１１３】
ファンデーション配合物は、最終製品の必要とする物理的形式に応じて、様々な異なる構成成分を含有してもよい。流体の場合には、先に考察したオイルまたはエモリエントのいずれかである。粉末配合物の場合、ファンデーションは、典型的にはタルクをベースとし、任意に、カオリン、沈降炭酸石灰、二酸化チタン、酸化亜鉛、ステアリン酸亜鉛、オキシ塩化ビスマス、炭酸マグネシウム、およびステアリン酸マグネシウムのような、様々な粉末化成分と混合される。フィラーとして機能することに加えて、これらの粉末化材料の多くは、製品における固化の防止（ステアリン酸マグネシウムおよびステアリン酸亜鉛を含む場合）または乳白剤（炭酸マグネシウムを含む場合）などの、二次的利点を有する。ポリマーを、溶融物として添加して、得られた材料を所望のサイズまで粉砕することによって、あるいは材料を揮発性媒体中で組み合わせて、噴霧乾燥などの好適なプロセスでそれらをコーティングすることによって、タルクまたは粉末化材料と予備混合することが好ましい。得られる製品を、ミネラルファンデーションとして販売することが所望される場合、酸化亜鉛、二酸化チタン、またはオキシ塩化ビスマスのような無機材料が、典型的には添加されることになる。
【０１１４】
コンシーラーの場合、リキッド形式が典型的には好ましい。先に述べたオイルおよびワックスの混合物が、典型的には使用される。本明細書において定義されるポリマーは、典型的には、ファンデーションと同様に、ワックスおよびオイルに混合されてよい。この組成物には、典型的には、しみに対する被覆を提供できるように、他の化粧料の場合に一般的なレベルよりも高いレベルの顔料が、共に配合されることになる。これは、比較的多量、典型的には組成物の１０〜３０重量％の二酸化チタンを用いることで達成され得る。
【０１１５】
ルージュまたはブラッシャーは、粉末、クリーム、または流体を含む、様々な形式であってもよい。本明細書において定義されるポリマーは、典型的には、ファンデーションにおける方法と類似の方法で混合され得る。多くの場合、赤色顔料（例えば、酸化鉄、好ましくは０〜１５％）が、頬および顔に対してわずかに赤い色合いを提供するために組み込まれることになる。
【０１１６】
一実施形態において、化粧用組成物またはパーソナルケア組成物は、１〜２０重量％の、本明細書において定義されるポリマーを含む、顔用製品である。好適には、化粧用組成物またはパーソナルケア組成物は、１〜１５重量％の、本明細書において定義されるポリマーを含む、顔用製品である。より好適には、化粧用組成物またはパーソナルケア組成物は、２〜１２重量％の、本明細書において定義されるポリマーを含む、顔用製品である。
【０１１７】
本明細書において定義されるポリマーを含む目元用化粧品は、典型的には、所望される形式に応じて、液体、粉末、またはジェルの形式に配合される。オイル、ワックス、顔料、および芳香剤を含む、先に考察したリップ製品において使用される化粧品成分の多くを、使用することができる。すべての構成成分、特に顔料の純度および安全性が大変重要であることが、１つの例外（ｅｘｃｅｐｔｉｏｎ）である。
【０１１８】
マスカラは、概して、水ベースおよび非水ベースの移動耐性配合物に分類され得る。水ベースの配合物は、典型的には、その系の疎水性構成成分の可溶化を補助するために、界面活性剤を含むことになる。移動耐性配合物は、比較的迅速に蒸発して移動耐性皮膜をもたらす、揮発性オイルを含有することになる。任意に、マスカラ配合物は、まつ毛の長さを増加させるために、線維状ナイロンまたはレーヨンを含有してもよい。好適には、本明細書において定義されるポリマーは、その接着力を増加させるために、繊維と予め混合され得る。
【０１１９】
アイシャドウ組成物は、好適には、リキッドファンデーションで使用した様式と類似する様式で、強い色合いの無機顔料をリキッドベースまたはクリームベースに分散させることによって配合される。別の好適な手法においては、本明細書において定義されるポリマーは、粉末配合物の作製に関して考察した方法を用いて、タルクのような固形成分と混合されて、粉末配合物が作製される。
【０１２０】
アイライナーは、例えば外面としての木材のような材料から作製された固形鉛筆から送出されてもよい。本明細書において定義されるようなポリマーおよび他の成分を含有する鉛筆は、任意に、材料を共に顆粒化形態に混合し、それらを一緒に圧縮することで形成されてもよい。好適には、これらの材料は、共に溶融し、一緒にして緊密に混合することによって混合される。また、構成成分は、これらの構成成分が連続的に押出機に通され、反対側から送り出されるような方法で組み合わされてもよい。
【０１２１】
ネイルラッカーは、揮発性媒体に皮膜形成物質を溶解または分散させることで配合することができる。一実施形態において、溶媒は、酢酸エチル、酢酸プロピル、酢酸ブチル、ならびにエチルアルコール、プロピルアルコール、ｎおよびｔｅｒｔブチルアルコールなどの有機油の混合物で構成され、この場合、本明細書において定義されるポリマーは、特性において主として疎水性である。好適な実施形態において、溶媒は水であり、本明細書において定義されるポリマーは、性質において主として親水性である。爪の上における増強された可撓性を製品に提供するために、典型的には、１種または複数の可塑剤が製品に添加される。ネイルポリッシュを生み出すために、１種または複数の顔料が、ネイル製品に添加されてもよい。
【０１２２】
化粧用組成物またはパーソナルケア組成物は、任意に、限定されるものではないが、ワックス、オイル、乳化剤、接着力を制御するための薬剤、紫外線からの皮膚の保護作用を提供する薬剤、抗酸化剤、保存料、芳香剤、および顔料を含む、本明細書に列挙される他の種類の化粧品として許容される材料のいずれかを含んでもよいことが理解されるであろう。
【０１２３】
本明細書において定義されるポリマーを使用するように典型的には適合され得る他の組成物については、「Ａ  Ｆｏｒｍｕｌａｒｙ  ｏｆ  Ｃｏｓｍｅｔｉｃ  Ｐｒｅｐａｒａｔｉｏｎｓ  Ｖｏｌｕｍｅ．Ｏｎｅ：Ｄｅｃｏｒａｔｉｖｅ  Ｃｏｓｍｅｔｉｃｓ，ｅｄ．Ａｎｔｈｏｎｙ  Ｌ．Ｌ．Ｈｕｎｔｉｎｇ，２ｎｄ  ｅｄｉｔｉｏｎ  ２００３，Ｍｉｃｅｌｌｅ  Ｐｒｅｓｓ，Ｗｅｙｍｏｕｔｈ，Ｅｎｇｌａｎｄ」に見出すことができる。
【０１２４】
（化粧用組成物またはパーソナルケア組成物を調製する方法）
本明細書において上に記載したように、本発明はまた、化粧用組成物またはパーソナルケア組成物を調製するための方法であって、本明細書において定義されるようなポリマーを、１種または複数の化粧品として許容される希釈剤、賦形剤、または担体と混合するステップを含む、方法も提供する。
【０１２５】
本発明の化粧用組成物は、典型的には、本明細書において定義されるポリマーを、１種または複数のオイルおよび／またはワックスと共に溶融して、均質な生成物を得ることによって調製される。
【０１２６】
好適には、リップ製品は、ワックス、オイル、および油脂の混合物と共に配合される。通常の使用中、これらのオイルの多くは唇の上に残ることになる。シアバターまたはラノリンのような一部の油脂成分は、エモリエント性も保有している場合がある。任意に、揮発性オイル（多くの場合、例えばジメチコンをベースとしている）が、他のオイルの代わりに、あるいはそれと共に使用されてもよい。これらのオイルは、唇の表面上で蒸発し、リップ製品、最も典型的にはリップスティックの移動耐性を増加させる。これらの材料の一部は多機能性であり、他の利点も付与する。例えば、ラノリン、ワセリン、ジメチコンは、皮膚の保護作用におけるそれらの利点に関して認識されている。一般に、これらの材料は、必要とされるリップ製品の物理的性質を構築するために調整される。これは、典型的には、硬質（より高い融点／滴点）および軟質（より低い融点）のワックスおよびオイルの割合を変動させることで達成される。例えば、リップスティックのような製品においては、より硬質な物理的形態が必要とされ、オイルに対してワックスがより高い比のものが使用される。リップグロスのようなより流動的な製品においては、より高い割合のオイルまたは軟質ワックスが使用される。
【０１２７】
別の実施形態において、本方法は、混合した成分を押出または共押出するステップをさらに含んでもよい。リップライナーは、例えば外面としての木材のような材料から作製された固形鉛筆から送出されてもよい。本明細書において定義されるポリマーおよび他の成分は、任意に、材料を共に顆粒化形態に混合し、それらを一緒に圧縮することで形成されてもよい。優先的には、これらの材料は、共に溶融し、一緒にして緊密に混合することによって混合される。また、構成成分は、これらの構成成分が連続的に押出機に通され、反対側から送り出されるような方法で組み合わされてもよい。
【０１２８】
別の実施形態において、本明細書において定義されるポリマーは、１種または複数の化粧品として許容される希釈剤、賦形剤、または担体（例えば、油脂、オイル、およびワックス）と、高温で混合されてもよい。リップスティックのようなリップ製品は、典型的には、関連するオイル、油脂、およびワックスを高温で一緒に組み合わせ、続いてワックスが十分に軟らかいときに好適な撹拌機を用いて混合することで製造される。オイルまたはワックスベースの生成物の場合においては、本明細書において定義されるポリマーの物理的性質は、好ましくは、生成物に対して溶融物として添加できるようなものであるか、あるいはオイルおよびワックスの溶融混合物中に溶解できるようなものである。本ポリマーは、同様の様式で混合物に対して添加することができる。材料の分散を補助するために、ポリマーは、典型的にはペレット、顆粒、または粉末の形態のいずれかで使用される。一部の場合においては、均質化をより容易にするために、混合物に対する添加の前に、温度を上昇させることが有利であり得る。本ポリマーはまた、操作をより容易にするために、好適なオイル（例えば、ヒマシ油）またはワックス（例えば、ミツロウ）と組み合わせてもよい。例えば、オイルを伴う製品はペーストである場合があり、一方でワックスを伴う製品は、より早く融解する固形物であり得る。温度と混合機は、成分の本質的に均質な混合物が、エネルギーの無駄または構成成分の実質的な分解を伴わずに効率的に形成できるように選択される。任意に、特別に設計されたリップスティックケトル（ｌｉｐｓｔｉｃｋ  ｋｅｔｔｌｅ）が使用される場合がある。好適には、温度は、５０℃〜１２０℃、より好適には７０〜９０℃の領域内にある。この温度は、他の成分（顔料、活性成分など）が添加され、混合される間は維持される場合がある。必要な場合には、温度は、添加される芳香剤または活性成分の過剰な蒸発または分解を回避するために下げられる場合がある。あるいは、混合物を加熱する前に、芳香剤または活性成分を構造的成分と予め混合することも可能である。例えば、最終製品内での薬剤の良好な分散、および唇の上で構成成分がより長期間保持されることを確実にするために、本明細書において定義されるポリマーを、芳香剤、風味剤、または活性成分と予備混合することが可能である。
【０１２９】
別の実施形態において、本方法は、溶融混合物を鋳型内で冷却するステップをさらに含む。多くの場合、生成物は、好ましくは、その生成物を消費者に対して販売するために使用される最終パッケージ内に、溶融形態で注ぎ入れられる。リップスティックの場合、混合物は、好ましくは、特別に設計された鋳型に注ぎ入れられる。これらは、典型的には、金属などの熱的に頑強な材料で構成されており、様々な能力を有する多くのデザインが市販されている。鋳型は、典型的には、最終的なリップスティックに円筒形状を付与するように設計されている。鋳型は、当業者に周知である異なるデザインで、所望に応じて、リップスティックの先端を成形するように設計され得る。リップスティックの鋳型は、速過ぎる固化および得られるスティックにおける欠陥を回避するために、注ぎ入れられる混合物の温度を適合させるように頻繁に加熱される。高温の混合物を加えた後、鋳型は冷まされ、混合物の固化がもたらされる。任意に、鋳型および混合物は準周囲温度（ｓｕｂ  ａｍｂｉｅｎｔ  ｔｅｍｐｅｒａｔｕｒｅｓ）まで冷却され、それによって、設定された速度を増加させてもよい。その後、リップスティックは鋳型から取り出されて、リップスティックが販売されるチューブの内部に配置される。
【０１３０】
ある実施形態において、本明細書において定義されるポリマーは、化粧用組成物またはパーソナルケア組成物の他の構成成分と混合する前に、水中に可溶化される。好適には、本ポリマーは、２０〜５５重量％のポリマーを含有する水溶液を提供するように可溶化される。より好適には、本ポリマーは、２０〜３０重量％または４５〜５５重量％のポリマーを含有する水溶液を提供するように可溶化される。
【実施例】
【０１３１】
これより、本発明の実施例を提供するが、これは参考および例証のみを目的とするものである。
【０１３２】
すべての試薬は、商業的供給業者から得たものであり、さらなる精製無しに使用した。
【０１３３】
（イタコン酸ナトリウムの合成）
イタコン酸（２００．００ｇ、１．５３７ｍｏｌ）および脱イオン水（８００．００ｇ）を、２リットルのガラスビーカーに装入した。大きな磁気撹拌子で撹拌しながら、４７％の水酸化ナトリウム溶液（１７７．６６ｇ、２．０８８ｍｏｌのＮａＯＨ）をゆっくりと添加した。溶液の最終ｐＨは、６．０であった。溶液を、回転蒸発装置で６０℃で、その後４０℃の真空オーブン内で、２４時間乾燥させた。生成物の収量は、２４８．５０ｇであった。
【０１３４】
ＦＴＩＲによる分析により、１５５８．９ｃｍ−１におけるＣ＝Ｏカルボキシレートの強いピークと、１６８５．８ｃｍ−１におけるＣ＝Ｏカルボン酸のピークの低減とが示された。
【０１３５】
（イタコン酸カリウムの合成）
イタコン酸（５０．００ｇ、０．３８２ｍｏｌ）および脱イオン水（４５０．００ｇ）を、１リットルのガラスビーカーに装入した。大きな磁気撹拌子で撹拌しながら、８５％の水酸化カリウム（３３．５５ｇ、０．５０８モルのＫＯＨ）をゆっくりと添加した。溶液の最終ｐＨは、５．５〜６．０であった。溶液を、回転蒸発装置で６０℃で、その後４０℃の真空オーブン内で、２４時間乾燥させた。生成物の収量は、７８．３２ｇであった。
【０１３６】
ＦＴＩＲによる分析により、１５５１．５ｃｍ−１におけるＣ＝Ｏカルボキシレートの強いピークと、１６８５．８ｃｍ−１におけるＣ＝Ｏカルボン酸のピークの低減とが示された。
【０１３７】
（イタコン酸モノエチルの合成）
２００プルーフのエタノール（４５０．００ｇ、９．７６８ｍｏｌ）を、オーバーヘッド撹拌機、凝縮器、および一定の窒素流を備えた１Ｌのフランジフラスコに装入した。イタコン酸無水物（５０．００ｇ、０．４４６ｍｏｌ）をフラスコに添加した。フラスコを油浴によって９５℃の外部温度まで加熱した。温度を１６時間維持した。
【０１３８】
溶液を周囲温度まで冷ました。エタノールを、回転蒸発によって４０℃で除去し、生成物を４０℃の真空オーブン内で２４時間乾燥させた。生成物の収量は、６０．０２ｇであった。
【０１３９】
ＦＴＩＲによる分析により、１７２３．６ｃｍ−１におけるＣ＝Ｏエステルの強いピークと、１６９２．２ｃｍ−１におけるＣ＝Ｏカルボン酸のピークと、１８４２．９ｃｍ−１および１７６２．８ｃｍ−１におけるＣ＝Ｏ無水物のピークの低減とが示された。
【０１４０】
（重合プロセス）
［実施例１］
（イタコン酸ナトリウムとイタコン酸との重合）
脱イオン水（３１０．００ｇ）を、オーバーヘッド撹拌機、凝縮器、および一定の窒素流を備えた１リットルのフランジフラスコに装入した。脱イオン水を、窒素で５分間フラッシュした。イタコン酸（９３．００ｇ、０．７１５ｍｏｌ）をフラスコに添加した。フラスコの外部温度を、加熱した油浴を用いて６０℃に上昇させた。イタコン酸が溶解すると、開始溶液のｐＨは１であった。４７％の水酸化ナトリウム（９．９１ｇ、０．１１６ｍｏｌ）をフラスコにゆっくりと添加して、ｐＨを２に調整する。次いで、過硫酸カリウム（３．６８ｇ、０．０１３６ｍｏｌ）を添加し、外部温度を６５℃まで上昇させた。温度を４８時間維持した。溶液を周囲温度まで冷ました。その後、ポリマーをアセトン（１リットル）中で沈殿させた。沈殿物を、アセトンを用いて洗浄し（２回×１００ｍＬ）、４０℃の真空オーブン内で、２４時間乾燥させた。ポリマーの収量は、８２．９５ｇであった。
【０１４１】
［実施例２］
（過硫酸ナトリウム開始剤を用いたポリ（イタコン酸ナトリウム）の合成）
脱イオン水（２３３．８５ｇ）を、凝縮器、一定の窒素流、およびオーバーヘッド撹拌機（２１０ｒｐｍ）を備えた、２リットルの水ジャケット付きのガラス反応器に装入した。５０％の水酸化ナトリウム（５３０．１０ｇ、６．６２７モル）を、３０分かけて、反応器にゆっくりと添加した。次いで、イタコン酸（６３４．９５ｇ、４．８８１モル）を、３０分かけて添加した。内部温度がおよそ７０℃になるように、水ジャケットの温度を７３℃に上昇させた。
【０１４２】
過硫酸ナトリウム（４７．９０ｇ、０．２０１モル）を、脱イオン水（１０２．１０ｇ）中に溶解させた。シリンジポンプを使用して、この溶液を反応器に２時間かけて供給した。過硫酸ナトリウム溶液の添加が完了すると、温度をさらに４時間維持した。溶液の生成物を、脱イオン水（５００．００ｇ）で希釈した。溶液が均質になったら、反応器から排出した。
【０１４３】
ＨＰＬＣによる生成物の分析により、モノマーのうち９３．８％がポリマーに変換されたことが判定された。
【０１４４】
［実施例３］
（固形物量６０％の過硫酸ナトリウム開始剤を用いたポリ（イタコン酸ナトリウム）の合成）
脱イオン水（１５．３８ｇ）および５０％の水酸化ナトリウム溶液（１０６．２０ｇ、１．３２８ｍｏｌ）を、オーバーヘッド撹拌機、凝縮器、および一定の窒素流を備えた７００ｍＬのフランジフラスコに装入した。イタコン酸（１２６．９９ｇ、０．９７６ｍｏｌ）をフラスコに添加した。内部温度を７０℃に上昇させた。過硫酸ナトリウム（９．５８ｇ、０．０４０ｍｏｌ）を、脱イオン水（２０．４２ｇ）中に溶解させた。シリンジポンプを使用して、この溶液をフラスコに２時間かけて供給した。過硫酸ナトリウム溶液の添加が完了すると、温度をさらに４時間維持した。溶液をフラスコから排出して、周囲温度まで冷ました。
【０１４５】
ＨＰＬＣによる生成物の分析により、モノマーのうち９９．８％がポリマーに変換されたことが判定された。
【０１４６】
［実施例４］
（固形物量５７％の過硫酸ナトリウム開始剤を用いたポリ（イタコン酸ナトリウム）の合成）
脱イオン水（５０．５０ｇ）および５０％の水酸化ナトリウム溶液（１５９．３０ｇ、１．９９２ｍｏｌ）を、オーバーヘッド撹拌機、凝縮器、および一定の窒素流を備えた７００ｍＬのフランジフラスコに装入した。イタコン酸（１９０．４９ｇ、１．４６４ｍｏｌ）をフラスコに添加した。内部温度を７０℃に上昇させた。過硫酸ナトリウム（１４．３７ｇ、０．０６０ｍｏｌ）を、脱イオン水（２５．２５ｇ）中に溶解させた。シリンジポンプを使用して、この溶液をフラスコに２時間かけて供給した。過硫酸ナトリウム溶液の添加が完了すると、温度をさらに４時間維持した。溶液をフラスコから排出して、周囲温度まで冷ました。
【０１４７】
ＨＰＬＣによる生成物の分析により、モノマーのうち９７．８％がポリマーに変換されたことが判定された。
【０１４８】
［実施例５］
（固形物量４５％の過硫酸ナトリウム開始剤を用いたポリ（イタコン酸ナトリウム）の合成）
脱イオン水（５１０．６３ｇ）を、凝縮器、一定の窒素流、およびオーバーヘッド撹拌機（２１０ｒｐｍ）を備えた、２リットルの水ジャケット付きのガラス反応器に装入した。５０％の水酸化ナトリウム（５３０．１０ｇ、６．６２７ｍｏｌ）を、２５分かけて、反応器にゆっくりと添加した。イタコン酸（６３４．９５ｇ、４．８８１ｍｏｌ）を４５分かけて添加した。添加が完了した後、内部温度を７０℃に調整した。過硫酸ナトリウム（４７．９０ｇ、０．２０１ｍｏｌ）を、脱イオン水（１０２．１０ｇ）中に溶解させた。シリンジポンプを使用して、この溶液を反応器に２時間かけて供給した。この温度でさらに４時間経過した後、オーバーヘッド撹拌機で撹拌しながら溶液を周囲温度まで冷まし、その後反応器から排出した。
【０１４９】
ＨＰＬＣによる生成物の分析により、モノマーのうち９４．７％がポリマーに変換されたことが判定された。
【０１５０】
［実施例６］
（８時間の反応であって、過硫酸ナトリウム開始剤を用いたポリ（イタコン酸ナトリウム）の合成）
脱イオン水（２３２．８５ｇ）を、凝縮器、一定の窒素流、およびオーバーヘッド撹拌機（２００ｒｐｍ）を備えた、２リットルの水ジャケット付きのガラス反応器に装入した。５０％の水酸化ナトリウム溶液（５３０．１０ｇ、６．６２７ｍｏｌ）およびイタコン酸（６３４．９５ｇ、４．８８１ｍｏｌ）を、４５分かけてフラスコに添加した。モノマー溶液を、反応器内において、周囲温度で夜通し撹拌した。
【０１５１】
翌朝、内部温度を７０℃に上昇させた。過硫酸ナトリウム（４７．９０ｇ、０．２０１ｍｏｌ）を、脱イオン水（１０２．１０ｇ）中に溶解させた。シリンジポンプを使用して、この溶液を反応器に２時間かけて供給した。
【０１５２】
この温度でさらに４時間経過した後、反応溶液を、脱イオン水（５００．００ｇ）で希釈した。内部温度を６０℃に下げた。溶液が均質になったら、アリコートを採取した。６０℃で２時間経過した後、溶液を、温かいうちに反応器から排出した。
【０１５３】
ＨＰＬＣによる生成物の分析により、モノマーのうち９８．７％がポリマーに変換されたことが判定された。
【０１５４】
［実施例７］
（還流温度における開始剤の互い違いの添加（Ｓｔａｇｇｅｒｅｄ  Ｉｎｉｔｉａｔｏｒ  Ａｄｄｉｔｉｏｎ）によるポリ（イタコン酸ナトリウム）の合成）
脱イオン水（４６．５７ｇ）および５０％の水酸化ナトリウム溶液（１０６．２０ｇ、１．３２８ｍｏｌ）を、オーバーヘッド撹拌機、凝縮器、および一定の窒素流を備えた５００ｍＬのフランジフラスコに装入した。イタコン酸（１２６．９９ｇ、０．９７６ｍｏｌ）をフラスコに添加した。内部温度を９８℃に上昇させた。過硫酸ナトリウム（９．５８ｇ、０．０４０ｍｏｌ）を、脱イオン水（２０．４２ｇ）中に溶解させた。シリンジポンプを使用して、この溶液を反応器に２時間かけて供給した。フラスコの温度を、さらに３０分間維持した。その後、溶液を周囲温度まで冷ました。
【０１５５】
ＨＰＬＣによる生成物の分析により、モノマーのうち９５．８％がポリマーに変換されたことが判定された。
【０１５６】
［実施例８］
（還流温度における開始剤の互い違いの添加およびモノマーのバーンアウトによるポリ（イタコン酸ナトリウム）の合成）
脱イオン水（４６．５７ｇ）および５０％の水酸化ナトリウム溶液（１０６．２０ｇ、１．３２８ｍｏｌ）を、オーバーヘッド撹拌機、凝縮器、および一定の窒素流を備えた５００ｍＬのフランジフラスコに装入した。イタコン酸（１２６．９９ｇ、０．９７６ｍｏｌ）をフラスコに添加した。内部温度を９８℃に上昇させた。過硫酸ナトリウム（９．５８ｇ、０．０４０ｍｏｌ）を、脱イオン水（２０．４２ｇ）中に溶解させた。シリンジポンプを使用して、この溶液を反応器に２時間かけて供給した。フラスコの温度を、さらに３０分間維持した。溶液のアリコートを採取した。過硫酸ナトリウム（１．６５ｇ、６．９３ｍｍｏｌ）をフラスコに添加した。温度を１時間維持した。溶液を周囲温度まで冷ました。
【０１５７】
ＨＰＬＣによる生成物の分析により、モノマーのうち９６．８％がポリマーに変換されたことが判定された。
【０１５８】
［実施例９］
（固形物量５２．５％、開始剤６．６％、７０℃でのポリ（イタコン酸ナトリウム）の合成）
脱イオン水（３３．５０ｇ）および５０％の水酸化ナトリウム溶液（５３．０１ｇ、０．６６４ｍｏｌ）を、凝縮器、一定の窒素流、およびオーバーヘッド撹拌機を備えた２５０ｍＬのフランジフラスコに装入した。
【０１５９】
イタコン酸（６３．５０ｇ、０．４８８ｍｏｌ）をフラスコに添加した。フラスコの内部温度を７０℃に上昇させた。過硫酸ナトリウム（５．９４ｇ、０．０２４９ｍｏｌ）をフラスコに添加した。この温度で６時間経過した後、溶液を、脱イオン水（４６．８７ｇ）で希釈した。次いで、内部温度を９５℃に上昇させた。この温度を１時間維持した。その後、溶液を周囲温度まで冷ました。
【０１６０】
ＨＰＬＣによる生成物の分析により、モノマーのうち９９．０％がポリマーに変換されたことが判定された。
【０１６１】
［実施例１０］
（開始剤溶液を３時間かけて添加した、ポリ（イタコン酸ナトリウム）の合成）
脱イオン水（４６．５７ｇ）および５０％の水酸化ナトリウム溶液（１０６．２０ｇ、１．３２８ｍｏｌ）を、オーバーヘッド撹拌機、凝縮器、および一定の窒素流を備えた７００ｍＬのフランジフラスコに装入した。イタコン酸（１２６．９９ｇ、０．９７６ｍｏｌ）をフラスコに添加した。内部温度を７０℃に上昇させた。過硫酸ナトリウム（９．５８ｇ、０．０４０ｍｏｌ）を、脱イオン水（２０．４２ｇ）中に溶解させた。シリンジポンプを使用して、この溶液をフラスコに３時間かけて供給した。過硫酸ナトリウム溶液の添加が完了すると、温度をさらに３時間維持した。溶液をフラスコから排出して、周囲温度まで冷ました。
【０１６２】
ＨＰＬＣによる生成物の分析により、モノマーのうち９８．２％がポリマーに変換されたことが判定された。
【０１６３】
［実施例１１］
（開始剤溶液を１時間かけて添加した、ポリ（イタコン酸ナトリウム）の合成）
脱イオン水（４６．５７ｇ）および５０％の水酸化ナトリウム溶液（１０６．２０ｇ、１．３２８ｍｏｌ）を、オーバーヘッド撹拌機、凝縮器、および一定の窒素流を備えた７００ｍＬのフランジフラスコに装入した。イタコン酸（１２６．９９ｇ、０．９７６ｍｏｌ）をフラスコに添加した。内部温度を７０℃に上昇させた。過硫酸ナトリウム（９．５８ｇ、０．０４０ｍｏｌ）を、脱イオン水（２０．４２ｇ）中に溶解させた。シリンジポンプを使用して、この溶液をフラスコに１時間かけて供給した。過硫酸ナトリウム溶液の添加が完了すると、温度をさらに５時間維持した。溶液をフラスコから排出して、周囲温度まで冷ました。
【０１６４】
ＨＰＬＣによる生成物の分析により、モノマーのうち９７．７％がポリマーに変換されたことが判定された。
【０１６５】
［実施例１２］
（還流温度で、過硫酸ナトリウム５．８％、固形物量２８．８％を用いたポリ（イタコン酸ナトリウム）の合成）
脱イオン水（３７．５０ｇ）を、凝縮器、一定の窒素流、およびオーバーヘッド撹拌機を備えた、２５０ｍＬのフランジフラスコに装入した。イタコン酸（６６．２５ｇ、０．５０９ｍｏｌ）、脱イオン水（４０．００ｇ）、および５０％の水酸化ナトリウム溶液（４０．００ｇ、０．５００ｍｏｌ）を、フラスコに添加した。
【０１６６】
過硫酸ナトリウム（５．００ｇ、０．０２１ｍｏｌ）および脱イオン水（１８．７５ｇ）の開始剤溶液を調製した。内部温度を９８℃に上昇させた。この開始剤溶液を、２時間かけて添加した。温度を、さらに３０分間維持した。その後、溶液を周囲温度まで冷ました。その後、溶液を、脱イオン水（６２．５ｇ）で希釈した。
【０１６７】
ＨＰＬＣによる生成物の分析により、モノマーのうち８６．３％がポリマーに変換されたことが判定された。
【０１６８】
［実施例１３］
（過硫酸カリウム開始剤を用いたポリ（イタコン酸ナトリウム）の合成）
脱イオン水（３３４．９５ｇ）を、凝縮器、一定の窒素流、およびオーバーヘッド撹拌機を備えた、２リットルの水ジャケット付きのガラス反応器に装入した。５０％の水酸化ナトリウム溶液（５３０．１０ｇ、６．６２７ｍｏｌ）を、３０分かけて、反応器に添加した。次いで、イタコン酸（６３４．９５ｇ、４．８８１ｍｏｌ）を、３０分かけて添加した。内部温度がおよそ７０℃になるように、水ジャケットの温度を７３℃に上昇させた。
【０１６９】
過硫酸カリウム（６７．５０ｇ、０．２５０ｍｏｌ）を、１５分かけて、反応器に添加した。反応溶液の温度を６時間維持した。脱イオン水（５００．００ｇ）を添加して、反応溶液を希釈した。その後、溶液を反応器から排出した。
【０１７０】
ＨＰＬＣによる生成物の分析により、モノマーのうち９８．５％がポリマーに変換されたことが判定された。
【０１７１】
［実施例１４］
（固形物量５２．５％、７０℃で、開始剤７．５％のポリ（イタコン酸ナトリウム）の合成）
脱イオン水（６６．９９ｇ）および５０％の水酸化ナトリウム溶液（１０６．０２ｇ、１．３２５ｍｏｌ）を、凝縮器、一定の窒素流、およびオーバーヘッド撹拌機を備えた５００ｍＬのフランジフラスコに装入した。
【０１７２】
イタコン酸（１２６．９９ｇ、０．９７６ｍｏｌ）をフラスコに添加した。過硫酸カリウム（１２．１５ｇ、０．０４５ｍｏｌ）をフラスコに添加した。内部温度を７０℃に上昇させた。温度を６時間維持した。次いで、内部温度を９５℃に上昇させた。過硫酸カリウム（１．３５ｇ、０．００５ｍｏｌ）をフラスコに添加した。温度を、さらに６０分間維持した。溶液を周囲温度まで冷まし、その後フラスコから排出した。
【０１７３】
ＨＰＬＣによる生成物の分析により、モノマーのうち９８．８％がポリマーに変換されたことが判定された。
【０１７４】
［実施例１５］
（固形物量５２．５％、６０℃で、開始剤６．７５％のポリ（イタコン酸ナトリウム）の合成）
脱イオン水（６６．９９ｇ）および５０％の水酸化ナトリウム溶液（１０６．０２ｇ、１．３２５ｍｏｌ）を、凝縮器、一定の窒素流、およびオーバーヘッド撹拌機を備えた５００ｍＬのフランジフラスコに装入した。
【０１７５】
イタコン酸（１２６．９９ｇ、０．９７６ｍｏｌ）をフラスコに添加した。過硫酸カリウム（９．７２ｇ、０．０３６ｍｏｌ）をフラスコに添加した。内部温度を６０℃に上昇させた。温度を２１時間維持した。次いで、内部温度を９５℃に上昇させ、１時間維持した。溶液を７２℃まで冷まし、脱イオン水（７５．００ｇ）で希釈した後、フラスコから排出した。
【０１７６】
ＨＰＬＣによる生成物の分析により、モノマーのうち９９．１％がポリマーに変換されたことが判定された。
【０１７７】
［実施例１６］
（固形物量５２．５％、６０℃で、開始剤７．５％、およびモノマーのバーンにおけるポリ（イタコン酸ナトリウム）の合成）
脱イオン水（６６．９９ｇ）および５０％の水酸化ナトリウム溶液（１０６．０２ｇ、１．３２５ｍｏｌ）を、凝縮器、一定の窒素流、およびオーバーヘッド撹拌機を備えた５００ｍＬのフランジフラスコに装入した。
【０１７８】
イタコン酸（１２６．９９ｇ、０．９７６ｍｏｌ）をフラスコに添加した。過硫酸カリウム（１２．１５ｇ、０．０４５ｍｏｌ）をフラスコに添加した。内部温度を６０℃に上昇させた。温度を６時間維持した。次いで、内部温度を９５℃に上昇させ、過硫酸カリウム（１．３５ｇ、４．９９４ｍｍｏｌ）を添加した。温度を１時間維持した後、周囲温度まで冷ました。
【０１７９】
ＨＰＬＣによる生成物の分析により、モノマーのうち９８．９％がポリマーに変換されたことが判定された。
【０１８０】
［実施例１７］
（固形物量５２．５％、７０℃で、開始剤２％、およびモノマーのバーンにおけるポリ（イタコン酸ナトリウム）の合成）
脱イオン水（１２０．００ｇ）および水酸化ナトリウム（５３．０１ｇ、１．３２５ｍｏｌ）を、凝縮器、一定の窒素流、およびオーバーヘッド撹拌機を備えた５００ｍＬのフランジフラスコに装入した。イタコン酸（１２６．９９ｇ、０．９７６ｍｏｌ）をフラスコに添加した。過硫酸カリウム（３．２４ｇ、０．０１２ｍｏｌ）をフラスコに添加した。
【０１８１】
内部温度を７０℃に上昇させた。温度を６時間維持した。次いで、内部温度を９５℃に上昇させ、過硫酸カリウム（０．３６ｇ、１．３３２ｍｍｏｌ）を添加した。温度を１時間維持した後、周囲温度まで冷ました。
【０１８２】
ＨＰＬＣによる生成物の分析により、モノマーのうち９３．５％がポリマーに変換されたことが判定された。
【０１８３】
［実施例１８］
（過酸化水素開始剤１０％、８０℃でのポリ（イタコン酸ナトリウム）の合成）
２リットルの水ジャケット付き反応器に、イタコン酸（４７４．２５ｇ、３．６５ｍｏｌ）、硫酸鉄（ＩＩＩ）アンモニウム十二水和物（７０ｍｇ、０．１４５ｍｍｏｌ）、および脱イオン水（４７４．２５ｇ）を装入した。次いで、水浴を７℃に設定し、オーバーヘッド撹拌機を用いて、窒素雰囲気下で５分間、混合物を撹拌した。次いで、この混合物に、５０％の水酸化ナトリウム溶液（３９３．６１ｇ、４．９２ｍｏｌ）を滴加した。水酸化ナトリウム溶液の添加後、混合物を８０℃まで温めた（水浴温度は８５℃）。次いで、３０％の過酸化水素溶液（１５７．８５ｇ、１．３９ｍｏｌ）を、窒素雰囲気下で撹拌しながら、４５〜６０分かけて混合物に滴加した。添加が完了した後、窒素下においてさらに２０時間撹拌しながら、反応を８０℃で加熱し、この時点で、すべての過酸化水素が分解したことが判定された。その後、生成物を室温まで冷ました後、反応器から排出した。
【０１８４】
ＨＰＬＣによる生成物の分析により、モノマーのうち９５．３％がポリマーに変換されたことが判定された。
【０１８５】
［実施例１９］
（過酸化水素開始剤２９％、還流温度でのポリ（イタコン酸ナトリウム）の合成）
５００ｍＬのフランジフラスコに、イタコン酸（１３５．５０ｇ、１．０４２ｍｏｌ）、硫酸第二鉄アンモニウム十二水和物（０．０２ｇ、０．０４１ｍｍｏｌ）、および脱イオン水（４２．５０ｇ）を装入した。フラスコには、凝縮器、オーバーヘッド撹拌機、および一定の窒素流を備え付けた。５０％の水酸化ナトリウム溶液（３３．３０ｇ、０．４１６ｍｏｌ）を滴加した。加熱ブロックを使用して、混合物が還流するまで、フラスコの温度を上昇させた（外部温度は１１０℃）。３０％の過酸化水素溶液（１３２．４０ｇ、１．１６８ｍｏｌ）を、２時間かけて滴加した。温度を、さらに２時間維持した。混合物を周囲温度まで冷ました。過酸化物試験紙を用いた分析により、サンプルが１５ｇ／Ｌの過酸化水素を含有していることが示された。
【０１８６】
反応混合物の半分をさらに１６時間加熱した後、周囲温度まで冷まし、過酸化水素の濃度を０．５ｍｇ／Ｌ未満にまで下げた。
【０１８７】
ＨＰＬＣによる生成物の分析により、モノマーのうち１００．０％がポリマーに変換されたことが判定された。
【０１８８】
［実施例２０］
（過酸化水素開始剤１０％、７０℃でのポリ（イタコン酸ナトリウム）の合成）
２５０ｍＬのフランジフラスコに、イタコン酸（６７．７５ｇ、０．５２１ｍｏｌ）、硫酸第二鉄アンモニウム十二水和物（０．０１ｇ、０．０２１ｍｍｏｌ）、および脱イオン水（６７．７５ｇ）を装入した。フラスコには、凝縮器、オーバーヘッド撹拌機、および一定の窒素流を備え付けた。５０％の水酸化ナトリウム溶液（５６．２３ｇ、０．７０３ｍｏｌ）を、溶液にゆっくりと添加した。フラスコの内部温度を７０℃に上昇させた。３０％の過酸化水素溶液（２２．５５ｇ、０．１９９ｍｏｌ）を、３０分かけて滴加した。温度をさらに４０時間維持した後、周囲温度まで冷ました。過酸化物試験紙を用いた分析により、サンプル中に過酸化水素が残っていないことが確認された。
【０１８９】
ＨＰＬＣによる生成物の分析により、モノマーのうち９８．５％がポリマーに変換されたことが判定された。
【０１９０】
［実施例２１］
（過酸化水素開始剤２０％、還流温度でのポリ（イタコン酸ナトリウム）の合成）
２５０ｍＬのフランジフラスコに、イタコン酸（６７．７５ｇ、０．５２１ｍｏｌ）、硫酸第二鉄アンモニウム十二水和物（０．０１ｇ、０．０２１ｍｍｏｌ）、および脱イオン水（６７．７５ｇ）を装入した。フラスコには、凝縮器、オーバーヘッド撹拌機、および一定の窒素流を備え付けた。５０％の水酸化ナトリウム溶液（５６．２３ｇ、０．７０３ｍｏｌ）を、溶液にゆっくりと添加した。フラスコの内部温度を還流温度に上昇させた。３０％の過酸化水素溶液（４５．１０ｇ、０．３９８ｍｏｌ）を、６０分かけて滴加した。温度を１６時間維持した後、周囲温度まで冷ました。過酸化物試験紙を用いた分析により、サンプル中に過酸化水素が残っていないことが確認された。
【０１９１】
ＨＰＬＣによる生成物の分析により、モノマーのうち９９．８％がポリマーに変換されたことが判定された。
【０１９２】
［実施例２２］
（過酸化水素開始剤２０％、８０℃でのポリ（イタコン酸ナトリウム）の合成）
２５０ｍＬのフランジフラスコに、イタコン酸（６７．７５ｇ、０．５２１ｍｏｌ）、硫酸第二鉄アンモニウム十二水和物（０．０１ｇ、０．０２１ｍｍｏｌ）、および脱イオン水（６７．７５ｇ）を装入した。フラスコには、凝縮器、オーバーヘッド撹拌機、および一定の窒素流を備え付けた。５０％の水酸化ナトリウム溶液（５６．２３ｇ、０．７０３ｍｏｌ）を、溶液にゆっくりと添加した。フラスコの内部温度を８０℃に上昇させた。３０％の過酸化水素（４５．１０ｇ、０．３９８ｍｏｌ）を、９０分かけて滴加した。温度を３０時間維持した後、周囲温度まで冷ました。過酸化物試験紙を用いた分析により、サンプル中に過酸化水素が残っていないことが確認された。
【０１９３】
ＨＰＬＣによる生成物の分析により、モノマーのうち１００．０％がポリマーに変換されたことが判定された。
【０１９４】
［実施例２３］
（イタコン酸カリウムの重合）
脱イオン水（６６．６０ｇ）を、凝縮器、一定の窒素流、およびオーバーヘッド撹拌機を備えた、２５０ｍＬのフランジフラスコに装入した。イタコン酸カリウム（２０．００ｇ、０．１１１ｍｏｌ、中和度は６７ｍｏｌ％）をフラスコに添加した。フラスコの温度を６５℃に上昇させた。過硫酸カリウム（０．７９４ｇ、２．９４ｍｍｏｌ）をフラスコに添加した。温度を４８時間維持した。その後、溶液を周囲温度まで冷ました。ポリマーを、アセトン（６００ｍＬ）中に沈殿させた後、アセトンを用いて洗浄し（２回×１００ｍＬ）、真空下で乾燥させた。生成物の収量は、１８．８０ｇであった。
【０１９５】
［実施例２４］
（イタコン酸アンモニウムの重合）
脱イオン水（６３１．３５ｇ）を、凝縮器、一定の窒素流、およびオーバーヘッド撹拌機を備えた、２リットルの水ジャケット付きのガラス反応器に装入した。水酸化アンモニウム溶液（２９９．４９ｇ、ＮＨ３ベースで２８．０〜３０．０％）を、３０分かけて、反応器に添加した。次いで、イタコン酸（４８８．９１ｇ、３．７５８ｍｏｌ）を、３０分かけて添加した。モノマー溶液を、反応器内において、周囲温度で夜通し撹拌した。
【０１９６】
翌朝、内部温度がおよそ７０℃になるように、水ジャケットの温度を７３℃に上昇させた。
【０１９７】
過硫酸アンモニウム（３５．３２ｇ、０．１５５ｍｏｌ）を、脱イオン水（７０．６４ｇ）中に溶解させた。シリンジポンプを使用して、この過硫酸アンモニウム溶液を反応器に２時間かけて供給した。フラスコの温度を、さらに４時間維持した。その後、溶液を、温かいうちに反応器から排出した。
【０１９８】
ＨＰＬＣによる生成物の分析により、モノマーのうち８６．６％がポリマーに変換されたことが判定された。
【０１９９】
［実施例２５］
（イタコン酸モノエチルおよびイタコン酸ナトリウムの共重合（５０：５０ｍｏｌ％））
脱イオン水（５１．６２ｇ）を、凝縮器、一定の窒素流、およびオーバーヘッド撹拌機を備えた、２５０ｍＬのフランジフラスコに装入した。イタコン酸ナトリウム（８．２６ｇ、０．０５０ｍｏｌ、中和度は８０ｍｏｌ％）およびイタコン酸モノエチル（７．９０ｇ、０．０５０ｍｏｌ）を、フラスコに添加した。フラスコの温度を６５℃に上昇させた。過硫酸カリウム（０．６１５ｇ、２．２８ｍｍｏｌ）をフラスコに添加した。温度を４８時間維持した。その後、溶液を周囲温度まで冷ました。回転蒸発装置を用いて反応後の溶液を乾燥させ、ポリマーを真空下で乾燥させた。生成物の収量は、１１．５８ｇであった。
【０２００】
［実施例２６］
（イタコン酸ナトリウムおよびイタコン酸モノエチルの共重合（８０：２０ｍｏｌ％））
脱イオン水（７０．８９ｇ）を、凝縮器、一定の窒素流、およびオーバーヘッド撹拌機を備えた、２５０ｍＬのフランジフラスコに装入した。イタコン酸ナトリウム（１３．２２ｇ、０．０８０ｍｏｌ、中和度は８０ｍｏｌ％）およびイタコン酸モノエチル（３．１６ｇ、０．０２０ｍｏｌ）を、フラスコに添加した。フラスコの温度を６５℃に上昇させた。過硫酸カリウム（０．６４８ｇ、２．４０ｍｍｏｌ）をフラスコに添加した。温度を４８時間維持した。その後、溶液を周囲温度まで冷ました。ポリマーを、アセトン（６００ｍＬ）中に沈殿させた後、アセトンを用いて洗浄し（２回×１００ｍＬ）、真空下で乾燥させた。ポリマーの収量は、１４．６３ｇであった。
【０２０１】
［実施例２７］
（イタコン酸、イタコン酸ナトリウム、およびイタコン酸モノエチルの共重合（７５：２５のモル比））
脱イオン水（９１．３２ｇ）を、凝縮器、一定の窒素流、およびオーバーヘッド撹拌機を備えた、２５０ｍＬのフランジフラスコに装入した。イタコン酸（１９．５０ｇ、０．１５０ｍｏｌ）およびイタコン酸モノエチル（７．９０ｇ、０．０５０ｍｏｌ）を、フラスコに添加した。フラスコの温度を６０℃に上昇させた。４７％の水酸化ナトリウム溶液（４．７９ｇ、０．０５６３ｍｏｌ）を滴加して、ｐＨを１．０から３．０に調整した。次いで、フラスコの温度を６５℃に上昇させた。過硫酸カリウム（０．７７３ｇ、２．８６ｍｍｏｌ）をフラスコに添加した。温度を４８時間維持した。その後、溶液を周囲温度まで冷ました。ポリマーを、アセトン（６００ｍＬ）中に沈殿させた後、アセトンを用いて洗浄し（２回×１００ｍＬ）、真空下で乾燥させた。生成物の収量は、２６．７４ｇであった。
【０２０２】
［実施例２８］
（イタコン酸、イタコン酸ナトリウム、およびイタコン酸モノエチルの共重合（２５：７５のモル比））
脱イオン水（６９．６０ｇ）を、凝縮器、一定の窒素流、およびオーバーヘッド撹拌機を備えた、２５０ｍＬのフランジフラスコに装入した。イタコン酸（４．３３ｇ、０．０３３ｍｏｌ）およびイタコン酸モノエチル（１５．８０ｇ、０．１００ｍｏｌ）を、フラスコに添加した。フラスコの温度を６０℃に上昇させた。４７％の水酸化ナトリウム溶液（１．５８ｇ、０．０１８９ｍｏｌ）を滴加して、ｐＨを１．０から３．０に調整した。次いで、フラスコの温度を６５℃に上昇させた。過硫酸カリウム（０．５１４ｇ、１．９０ｍｍｏｌ）をフラスコに添加した。温度を４８時間維持した。その後、溶液を周囲温度まで冷ました。回転蒸発装置を用いて反応後の溶液を乾燥させ、ポリマーを真空下で乾燥させた。生成物の収量は、１９．８０ｇであった。
【０２０３】
（化粧用組成物）
本発明の化粧用組成物を、以下の非限定的実施例を用いて例証する。一部の例において、イタコン酸塩ポリマーの溶液を使用した。これらは、適切な量のポリマーを溶解させることによって作製することができる。
【０２０４】
［実施例２９］
（ブラックマスカラ配合物）
【表１】
2018506556.tif 000008
ポリ（イタコン酸ナトリウム）（実施例２）の溶液を、さらなる脱イオン水のすべてを用いて希釈した。ＴＥＧＯ  Ｃａｒｂｏｍｅｒ  １４１をゆっくりと添加し、この混合物を、ＩＫＡ  Ｕｌｔｒａ−Ｔｕｒｒａｘホモジェナイザーを用いて、均質になるまで５，０００ｒｐｍでせん断混合した。次いで、グリセリン、Ｅｕｘｙｌ  Ｋ７１２、およびＴｗｅｅｎ  ２０を添加し、混合物を、５，０００ｒｐｍで１分間せん断混合した。均質になるまで手動で撹拌しながら、Ｍｉｃａ  ｂｌａｃｋを添加した。得られた、ポリ（イタコン酸ナトリウム）を有する組成物は、まつ毛試験において、対照（ｃｏｎｔｒｏｌ）と等しいか、あるいは対照よりも優れた性能を提供した。
【０２０５】
［実施例３０］
（肌引き締め用セラム）
【表２】
2018506556.tif 000009
ポリ（イタコン酸ナトリウム）（実施例２）の溶液を、さらなる脱イオン水のすべてを用いて希釈した。この溶液に、ＴＥＧＯ  Ｃａｒｂｏｍｅｒ  １４１をゆっくりと添加し、ＩＫＡ  Ｕｌｔｒａ  Ｔｕｒｒａｘホモジェナイザーを用いて、１０，０００ＲＰＭで合計１５分間せん断混合した。グリセリン、ＦＤ＆Ｃ  Ｂｌｕｅ  １染料、およびＥｕｘｙｌ  Ｋ７１２を添加した。この混合物を、１０，０００ｒｐｍでさらに２分間せん断混合した。
【０２０６】
実施例３０の配合物を皮膚上で試験し、実施例２のポリマーを有しない対照よりも、良好な適用および持続性を有することが確認された。
【０２０７】
［実施例３１］
（リキッドアイシャドウ）
【表３】
2018506556.tif 000010
ポリ（イタコン酸ナトリウム）（実施例２）の溶液を、さらなる脱イオン水のすべてを用いて希釈した。この溶液に、ＴＥＧＯ  Ｃａｒｂｏｍｅｒ  １４１をゆっくりと添加し、ＩＫＡ  Ｕｌｔｒａ−Ｔｕｒｒａｘホモジェナイザーを用いて、５，０００ＲＰＭで５分間せん断混合した。次いで、有機グリセリンを添加し、１０，０００ｒｐｍで２分間せん断混合した。
【０２０８】
へらを用いて手動で撹拌しながら、顔料を添加した。均質になったら、Ｅｕｘｙｌ  Ｋ７１２を添加し、配合物を、５，０００ｒｐｍでさらに２分間撹拌した。
【０２０９】
実施例３１の配合物を皮膚上で試験し、実施例２のポリマーを有しない対照よりも、良好な適用および持続性を有することが確認された。
【０２１０】
［実施例３２］
（ヘアジェル）
以下の配合組成に従って、イタコン酸塩ポリマーを含有するヘアジェルを調製した。
相Ａ
１）脱イオン水  ６７．５０％
２）ＴＥＧＯ  Ｃａｒｂｏｍｅｒ  １４１  １．２０％
３）水酸化ナトリウム、２５ｗ／ｗ％水溶液  ２．７０％
相Ｂ
１）実施例１３のポリマー、５０ｗ／ｗ％水溶液  １６．００％
２）アルコール、変性  １０．００％
３）ＴＡＧＡＴ  Ｏ  ２  Ｖ（ＰＥＧ−２０オレイン酸グリセリル）  ２．００％
４）香料  ０．３０％
５）ＡＢＩＬ  Ｂ  ８８１８３（ＰＥＧ／ＰＰＧ−２０／６ジメチコン）  ０．３０％
【０２１１】
相Ａおよび相Ｂを別個に混合した。相Ｂを、実験用ホモジェナイザーで１０分間撹拌しながら（１０，０００ｒｐｍ）、相Ａに添加した。
【０２１２】
相Ａを調製するために、ＴＥＧＯ  Ｃａｒｂｏｍｅｒ  １４１を脱イオン水中で撹拌し、１時間放置して膨潤させた。Ｃａｒｂｏｍｅｒのすべてを確実に加水分解させるために、高せん断混合（１０，０００ｒｐｍ）を２０分間行った。その後、せん断混合によって溶液を撹拌しながら、ＮａＯＨを添加することで、ｐＨを３．０から５．５に上昇させた。
【０２１３】
相Ｂについては、上記の順番で成分を順次添加した。各成分を添加した後、配合物を、均一になるまで、実験用ホモジェナイザー（１０，０００ｒｐｍ）を用いて１分間混合した。最終成分を添加した後、十分な混合を確実にするために、配合物を、高せん断下（１０，０００ｒｐｍ）において５分間混合した。
【０２１４】
このヘアジェルを、ヒトの毛髪で構成された束ねた髪に対して適用し、生成物を乾燥させることで試験した。実施例１３のポリマーは、髪に対する良好かつしっかりとした保持力を配合物に提供することが確認された。
【０２１５】
［実施例３２］
（水性ヘアスプレー）
本発明を例証するために、シンプルな水性ヘアスプレー配合物を調製した。十分な混合を確実にするために、配合物を、実験用ホモジェナイザー（１０，０００ｒｐｍに設定）を用いて混合した。
１．脱イオン水  ９４．９５％
２．実施例１３のポリマー  ５．００％
３．オレンジ花水の芳香剤  ０．０５％
【０２１６】
このヘアスプレーを、様々な位置でスタイリングされた、ヒトの毛髪で構成された束ねた髪に対して適用し、生成物を乾燥させることで試験した。実施例１３のポリマーは、良好なスタイル保持力をもたらすことが確認された。
【０２１７】
［実施例３３］
（ヘアムース）
以下の配合組成に従って、イタコン酸塩ポリマーを含有するヘアムースを調製した。
１．脱イオン水  ８２．７５％
２．実施例１３のポリマー（２６ｗ／ｗ％水溶液）  １５．００％
３．グリセリン  １．００％
４．Ｓｉｌｓｅｎｓｅ  Ｃｏｐｏｌｙｏｌ−１シリコーン  ０．５０％
（ＰＥＧ−３３（および）ＰＥＧ−８ジメチコン（および）ＰＥＧ−１４）
５．Ｅｕｘｙｌ  Ｋ  ３００  ０．５０％
（フェノキシエタノール、メチル−、エチル−、ブチル−、プロピル−、（および）イソブチルパラベン）
６．Ｐｒｏｍｏｉｓ  ＷＧ  ０．２５％
（加水分解コムギタンパク質）
【０２１８】
上述の順番で、成分を添加した。各成分を添加した後、配合物を、均一になるまで、高せん断下（１０，０００ｒｐｍ）において１分間混合した。最終成分を添加した後、十分な混合を確実にするために、配合物を、高せん断下（１０，０００ｒｐｍ）において５分間混合した。
【０２１９】
得られた配合物は、束ねた毛髪をスタイリングするために使用できる、透明な低粘度の液体であった。
【０２２０】
本明細書において、参考および例証を目的として、本発明の具体的な実施例について記載してきたが、当業者には、添付の特許請求の範囲によって定義されるような本発明の範囲から逸脱することのない様々な変更形態が明らかであろう。
【国際調査報告】
2018506556.tif 000015
2018506556.tif 000016
2018506556.tif 000017